(57)【要約】      （修正有）【課題】異方性分子が配向する光強度の閾値を低くした光学素子およびその製造方法を提供する。【解決手段】応答する光強度に閾値を有する光応答性物質１３と、異方性分子とを含有する光応答性組成物１５に、閾値以上の光強度を有する光を照射することにより前記光応答性組成物が配向してなることを特徴とする光学素子。【選択図】図１
2015055685.tif 000002
【特許請求の範囲】
【請求項１】
応答する光強度に閾値を有する光応答性物質と、異方性分子とを含有する光応答性組成物に、閾値以上の光強度を有する光を照射することにより前記光応答性組成物が配向してなることを特徴とする光学素子。
【請求項２】
前記光応答性組成物が、オリゴマーおよび／またはポリマーをさらに含有する請求項１に記載の光学素子。
【請求項３】
前記光応答性物質が、光化学反応を起こさない異方性の物質であり、前記閾値以上の光強度を有する光を照射することにより、前記光応答性物質の長軸方向が光の振動方向に対し平行に配向する請求項１または２に記載の光学素子。
【請求項４】
前記光強度の閾値が、１０Ｗ／ｃｍ２以下である請求項１〜３のいずれか１項に記載の光学素子。
【請求項５】
前記光応答性組成物における前記オリゴマーおよび／またはポリマーの含有量の合計が、２ｍｏｌ％以上、１３ｍｏｌ％以下である請求項２に記載の光学素子。
【請求項６】
前記光応答性組成物を含有する層の厚みが、３μｍ以上である請求項１〜５のいずれか１項に記載の光学素子。
【請求項７】
第一の基板および第二の基板間に前記光応答性組成物を含有する層を有し、
前記光応答性組成物は、前記第一の基板側では該第一の基板面に対して平行に配向し、前記第二の基板側では該第二の基板面に対して垂直に配向している請求項１〜６いずれか１項に記載の光学素子。
【請求項８】
応答する光強度に閾値を有する光応答性物質と、異方性分子とを含有する光応答性組成物に、閾値以上の光強度を有する光を照射することにより、前記光応答性組成物を配向させることを特徴とする光学素子の製造方法。
【請求項９】
前記光応答性組成物に、オリゴマーおよび／またはポリマーをさらに含有させる請求項８に記載の光学素子の製造方法。
【請求項１０】
前記光応答性物質が、光化学反応を起こさない異方性の物質であり、前記閾値以上の光強度を有する光を照射することにより、前記光応答性物質の長軸方向を光の振動方向に対して平行に配向する請求項８または９に記載の光学素子の製造方法。
【請求項１１】
前記光応答性組成物に照射する光を、前記光応答性組成物を含有する層の法線方向に対して角度をつけて照射する請求項８〜１０のいずれか１項に記載の光学素子の製造方法。
【請求項１２】
前記角度が、前記光応答性組成物を含有する層の法線方向に対して１５度以下である請求項１１に記載の光学素子の製造方法。
【請求項１３】
前記光応答性組成物を、第一の基板および第二の基板間に挟持し、前記光応答性組成物を、前記第一の基板側では該第一の基板面に対して平行に配向させ、前記第二の基板側では該第二の基板面に対して垂直に配向させた後、前記光応答性組成物に、前記閾値以上の光強度を有する光を照射する請求項８〜１２のいずれか１項に記載の光学素子の製造方法。
【請求項１４】
応答する光強度に閾値を有する光応答性物質と、異方性分子とを含有する光応答性組成物を有し、前記光応答性組成物が配向してなることを特徴とする光学素子。
【発明の詳細な説明】
【技術分野】
【０００１】
本発明は、光学素子およびその製造方法に関する。
【背景技術】
【０００２】
液晶は、流動性と大きな屈折率異方性を兼ね備えた高機能材料であり、他の材料には見られない自己組織能と協同効果を示す特徴を有している。さらに、液晶は、基板表面処理や外場によって分子配列を自在に制御することができるという特徴を有している。例えば、基板の表面に、ポリイミドやシランカップリング剤に代表される配向膜を形成することにより、基板に対して平行あるいは垂直に液晶分子を並べることができる。また、外場に電界を用いた場合、電圧を印加することにより、基板に対して平行に並んでいた液晶分子が、基板に対して垂直に配向変化するので、液晶分子の動的な配向制御が可能である。この配向制御の方法は、現在の液晶ディスプレイの作動原理として広く用いられている。
【０００３】
近年、液晶の配向技術の中でも、従来の配向膜や、電界印加に替わる新たな技術として、光を用いる方法が注目されている。光はクリーンなエネルギーであり、応答が速く、複雑な配線等を設けることなく、遠隔操作ができることから、光を用いた液晶の配向に関する研究が盛んに行われている。
【０００４】
光で液晶の配向を制御する方法の１つとしては、液晶に、光と強く相互作用する色素をドープする方法が挙げられる。このような液晶の配向を制御する方法としては、アゾベンゼンの光異性化に基づく光化学的制御方法（Ｗｅｉｇｅｒｔ効果、以下、「光化学プロセス」とも言う。）が広く知られているが、この方法以外にも、アントラキノン等の色素の励起分極と光電場の相互作用に基づく光物理的制御方法（Ｊａｎｏｓｓｙ効果、以下、「光物理プロセス」とも言う。）が検討されている（例えば、非特許文献１参照）。
【０００５】
光化学プロセスは、極めて微弱な光に対しても応答を示す線形光学効果を利用した方法であるのに対して、光物理プロセスは、非線形光学効果を利用した方法であるという点において、光化学プロセスと光物理プロセスとは大きく異なっている。しかし、従来知られている光物理プロセスは、高い光強度を必要とするため、積極的な検討はなされていなかった。
【先行技術文献】
【非特許文献】
【０００６】
【非特許文献１】Janossy I. et al. Mol. Cryst. Liq. Cryst., 1990, 179, 1.
【発明の概要】
【発明が解決しようとする課題】
【０００７】
光物理プロセスは、液晶が応答（配向）する光強度の閾値が極めて高い点が問題であった。
非線形光学効果を利用した光物理プロセスによって、液晶の配向変化を、より低い光強度で誘起することができれば、新たな原理に基づく小型デバイスの製造が実現可能となる。
【０００８】
本発明は、上記事情に鑑みてなされたものであって、異方性分子が配向する光強度の閾値を低くした光学素子およびその製造方法を提供することを目的とする。
【課題を解決するための手段】
【０００９】
本発明者等は、応答する光強度に閾値を有する光応答性物質と、異方性分子とを含有する光応答性組成物を用いることにより、異方性分子が配向する光強度の閾値を低くすることができることを見出し、本発明を完成するに至った。
【００１０】
すなわち、本発明は、応答する光強度に閾値を有する光応答性物質と、異方性分子とを含有する光応答性組成物に、閾値以上の光強度を有する光を照射することにより前記光応答性組成物が配向してなる光学素子を提供する。
【００１１】
また、本発明は、応答する光強度に閾値を有する光応答性物質と、異方性分子とを含有する光応答性組成物に、閾値以上の光強度を有する光を照射することにより、前記光応答性組成物を配向させる光学素子の製造方法を提供する。
【発明の効果】
【００１２】
本発明によれば、応答する光強度に閾値を有する光応答性物質と、異方性分子とを含有する光応答性組成物を用いることにより、異方性分子が配向する光強度の閾値を低くすることができる。
【図面の簡単な説明】
【００１３】
【図１】本発明の光学素子の一実施形態として、液晶表示素子を示す概略断面図である。
【図２】レーザー光の強度（光強度）と、干渉縞の数との関係を示すグラフである。
【図３】Ａ４ＣＢの含有量と、干渉縞の数が急激に増加する光強度（光強度の閾値）との関係を示すグラフである。
【図４】Ａ４ＣＢの含有量と、干渉縞の最大数との関係を示すグラフである。
【発明を実施するための形態】
【００１４】
本発明の光学素子およびその製造方法の実施の形態について説明する。
なお、本実施の形態は、発明の趣旨をよりよく理解させるために具体的に説明するものであり、特に指定のない限り、本発明を限定するものではない。
【００１５】
［光学素子］
本発明の光学素子は、応答する光強度に閾値を有する光応答性物質と、異方性分子とを含有する光応答性組成物に、閾値以上の光強度を有する光を照射することにより光応答性組成物が配向してなるものである。
本発明の光学素子は、異方性分子の配向を光によって制御することで、光応答性組成物の屈折率が空間的・領域的に変調あるいは分布することにより光学的な機能を発現するものである。本発明の光学素子は、屈折率分布を利用する光学素子（例えば、レンズ、プリズム、ミラー、フィルター等） に特に制限なく適用可能であり、また、液晶表示素子、ホログラム用素子、位相差フィルム等の位相差素子、３Ｄプリンター用素子等として使用することができる。
【００１６】
ここでは、本発明の光学素子として、図１に示す液晶表示素子１０を例示する。
液晶表示素子１０は、２枚の基板１１，１２と、これらの基板の間に封入された、光応答性物質１３および異方性分子１４を含有する光応答性組成物１５とから概略構成されている。
本発明の光学素子が液晶表示素子１０の場合、基板１１，１２としては、例えば、ガラス基板が用いられる。
また、一方の基板１１における、他方の基板１２と対向する面１１ａには、シランカップリング剤により垂直配向処理が施された配向膜１６が設けられている。同様に、他方の基板１２における、一方の基板１１と対向する面１２ａには、シランカップリング剤により垂直配向処理が施された配向膜１７が設けられている。
また、本発明の光学素子としては、基板と、該基板上に形成された光応答性物質および異方性分子を含有する光応答性組成物層（光応答性組成物からなる層）とから概略構成される光学素子（すなわち、基板が１枚のみの素子）により構成されていてもよい。このような光学素子は、基板上に、光応答性物質および異方性分子を含有する塗液を塗布することにより得られる。
【００１７】
光応答性物質としては、応答する光強度に閾値を有する化合物が用いられる。詳細には、光応答性物質としては、光に対して吸収に異方性がある分子構造を持つものであれば特に限定なく用いられる。光応答性物質としては、光化学反応を起こさないか、あるいは、光化学反応を起こしても、その反応が異方性物質の配向に及ぼす影響が小さいものが好ましく、例えば、可視光領域または可視光領域外のいずれの領域の光を照射した場合であっても、その光を吸収して、応答する光強度に閾値を有する化合物が用いられる。
本発明において、光を照射すると、光応答性物質が応答するとは、光を照射すると、光応答性物質が配向することである。より詳細には、光応答性物質が配向するとは、光応答性物質が、その長軸方向が光の振動方向（偏光の電場ベクトル）に対し平行に配向することである。
【００１８】
このような光応答性物質としては、例えば、可視光領域の光に応答するものとしては、二色性色素が用いられる。二色性色素としては、特に限定されるものではなく、アントラキノン系、メロシアニン系、スチリル系、アゾメチン系、キノン系、キノフタロン系、ペリレン系、インジゴ系、テトラジン系、スチルベン系、ベンジジン系色素等が挙げられる。また、オリゴチオフェンも好ましく用いられる。
【００１９】
光応答性物質としては、例えば、下記一般式（Ｉ−１）
【００２０】
【化１】
2015055685.tif 000003
【００２１】
（式中、Ｒ１およびＲ２は、それぞれ独立して、水素原子、炭素原子数１〜１４のアルキル基、炭素原子数２〜１４のアルケニル基、炭素原子数２〜１４のアルキニル基、炭素原子数１〜１４のアルコキシ基、シアノ基（−ＣＮ）、ニトロ基（−ＮＯ２）を表し、前記アルキル基中の１つまたは２つ以上のＣＨ２基は、酸素原子が直接隣接しないように、−Ｏ−、−ＣＯ−、−ＯＣＯ−、または−ＣＯＯ−で置換されていてもよく、前記アルキル基、アルケニル基、アルキニル基、アルコキシ基中の１つまたは２つ以上の水素原子は任意にハロゲン原子に置換されていてもよく、ｎは、１〜８を表す。）
で表されるオリゴチオフェン系の化合物が挙げられる。
Ｒ１およびＲ２は、それぞれ独立して、炭素原子数１〜１０のアルキル基（−ＣｎＨ２ｎ＋１）、−ＯＣｎＨ２ｎ＋１、−Ｎ（ＣｎＨ２ｎ＋１）２、−ＣＯＯＣｎＨ２ｎ＋１、シアノ基（−ＣＮ）、ニトロ基（−ＮＯ２）を表すものが好ましく、炭素原子数２〜５のアルキル基（−ＣｎＨ２ｎ＋１）、−ＯＣｎＨ２ｎ＋１、−Ｎ（ＣｎＨ２ｎ＋１）２、−ＣＯＯＣｎＨ２ｎ＋１、を表すものがさらに好ましい。
ｎは、１〜５が好ましく、１〜３がより好ましい。
前記一般式（Ｉ−１）は、下記一般式（Ｉ−２）
【００２２】
【化２】
2015055685.tif 000004
【００２３】
（式中、Ｒ１およびＲ２は、前記一般式（Ｉ−１）のＲ１およびＲ２と同じ意味を表す。）
で表される化合物であることが好ましい。
前記一般式（Ｉ−２）で表される化合物としては、具体的には、対称性を有する化合物として、下記式（Ｉ−３）
【００２４】
【化３】
2015055685.tif 000005
【００２５】
で表される化合物、下記一般式（Ｉ−４）
【００２６】
【化４】
2015055685.tif 000006
【００２７】
で表される化合物や、Ｒ１およびＲ２がそれぞれ、−Ｃ４Ｈ９、−ＯＣ４Ｈ９、−Ｎ（Ｃ４Ｈ９）２、−ＣＯＯＣ４Ｈ９、−ＣＮを表す化合物が挙げられる。
また、前記一般式（Ｉ−２）で表される化合物としては、非対称性を有する化合物として、Ｒ１が−Ｃ４Ｈ９、または、−Ｎ（Ｃ４Ｈ９）２、Ｒ２が−ＣＮ、または、−ＮＯ２を表す化合物が挙げられる。
また、前記一般式（Ｉ−１）は、下記式（Ｉ−５）
【００２８】
【化５】
2015055685.tif 000007
【００２９】
で表される化合物、および、下記式（Ｉ−６）
【００３０】
【化６】
2015055685.tif 000008
【００３１】
で表される無着色化した化合物も挙げられる。
オリゴチオフェン系の化合物としては、他には、下記一般式（Ｉ−７）
【００３２】
【化７】
2015055685.tif 000009
【００３３】
（式中、Ｒ１およびＲ２は、前記一般式（Ｉ−１）のＲ１およびＲ２と同じ意味を表し、ｎは、０または１を表す。）
で表される化合物が挙げられる。
前記一般式（Ｉ−７）で表される化合物としては、下記式（Ｉ−８）
【００３４】
【化８】
2015055685.tif 000010
【００３５】
（式中、ｎは、０または１を表す。）
で表される化合物が挙げられる。
また、光応答性物質としては、下記一般式（Ｉ−９）
【００３６】
【化９】
2015055685.tif 000011
【００３７】
（式中、Ｒ１およびＲ２は、前記一般式（Ｉ−１）のＲ１およびＲ２と同じ意味を表す。）
で表される化合物が挙げられる。
前記一般式（Ｉ−９）で表される化合物としては、下記式（Ｉ−１０）
【００３８】
【化１０】
2015055685.tif 000012
【００３９】
で表される化合物が挙げられる。
また、光応答性物質としては、下記一般式（Ｉ−１１）
【００４０】
【化１１】
2015055685.tif 000013
【００４１】
（式中、Ａ１およびＡ２は、それぞれ独立して、１，４−フェニレン基、２，５−チオフェン基、ナフタレン−２，６−ジイル基を表し、Ｒ´、Ｒ´´は、それぞれ独立して、−ＣＨ＝ＣＨ−基、−Ｃ≡Ｃ−基を表し、Ｒ１およびＲ２は前記一般式（Ｉ−１）のＲ１およびＲ２と同じ意味を表し、ｎ１およびｎ２は、それぞれ独立して０〜８を表し、ｎ３およびｎ４は、それぞれ独立して０または１を表す。）
で表される化合物が挙げられる。
ｎ１およびｎ２は、０〜６が好ましく、０〜４がより好ましい。
前記一般式（Ｉ−１１）で表される化合物としては、具体的には、下記式（Ｉ−１２）から式（Ｉ−１９）で表される化合物が挙げられる。
【００４２】
【化１２】
2015055685.tif 000014
（式中、Ｒ１およびＲ２は、前記一般式（Ｉ−１）のＲ１およびＲ２と同じものを表す。）
【００４３】
【化１３】
2015055685.tif 000015
（式中、Ｒ１およびＲ２は、前記一般式（Ｉ−１）のＲ１およびＲ２と同じ意味を表す。）
【００４４】
【化１４】
2015055685.tif 000016
（式中、Ｒ１およびＲ２は、前記一般式（Ｉ−１）のＲ１およびＲ２と同じ意味を表す。）
【００４５】
【化１５】
2015055685.tif 000017
（式中、Ｒ１およびＲ２は、前記一般式（Ｉ−１）のＲ１およびＲ２と同じ意味を表す。）
【００４６】
【化１６】
2015055685.tif 000018
（式中、Ｒ１およびＲ２は、前記一般式（Ｉ−１）のＲ１およびＲ２と同じ意味を表す。）
【００４７】
【化１７】
2015055685.tif 000019
（式中、Ｒ１およびＲ２は、前記一般式（Ｉ−１）のＲ１およびＲ２と同じ意味を表す。）
【００４８】
【化１８】
2015055685.tif 000020
（式中、Ｒ１およびＲ２は、前記一般式（Ｉ−１）のＲ１およびＲ２と同じ意味を表す。）
【００４９】
【化１９】
2015055685.tif 000021
（式中、Ｒ１およびＲ２は、前記一般式（Ｉ−１）のＲ１およびＲ２と同じ意味を表す。）
【００５０】
また、光応答性物質としては、下記一般式（Ｉ−２０）
【００５１】
【化２０】
2015055685.tif 000022
【００５２】
（式中、Ｒ３およびＲ４は、それぞれ独立して、水素原子、炭素原子数１〜１４のアルキル基、炭素原子数２〜１４のアルケニル基、炭素原子数２〜１４のアルキニル基、炭素原子数１〜１４のアルコキシ基、シアノ基（−ＣＮ）、ニトロ基（−ＮＯ２）を表し、前記アルキル基中の１つまたは２つ以上のＣＨ２基は、酸素原子が直接隣接しないように、−Ｏ−、−ＣＯ−、−ＯＣＯ−、または−ＣＯＯ−で置換されていてもよく、前記アルキル基、アルケニル基、アルキニル基、アルコキシ基中の１つまたは２つ以上の水素原子は任意にハロゲン原子に置換されていてもよく、
Ｂ１およびＢ２は、それぞれ独立して、水素原子、炭素原子数１〜１４のアルキル基、炭素原子数２〜１４のアルケニル基、炭素原子数２〜１４のアルキニル基、炭素原子数１〜１４のアルコキシ基、シアノ基（−ＣＮ）、ニトロ基（−ＮＯ２）、置換基を有していてもよいフェニル基（この基中に存在する１個以上の−Ｃ＝は−Ｎ＝に置換されていてもよい。）、置換基を有していてもよいナフチル基、置換基を有していてもよいシクロヘキシル基（この基中に存在する１個以上の−Ｃ−は−Ｏ−又は−Ｓ−に置換されていてもよい。）、および下記（ａ）、（ｂ）、又は（ｃ）のいずれかの基を表し、前記アルキル基中の１つまたは２つ以上のＣＨ２基は、酸素原子が直接隣接しないように、−Ｏ−、−ＣＯ−、−ＯＣＯ−、または−ＣＯＯ−で置換されていてもよく、前記アルキル基、アルケニル基、アルキニル基、アルコキシ基中の１つまたは２つ以上の水素原子は任意にハロゲン原子に置換されていてもよい。）
【００５３】
【化２１】
2015055685.tif 000023
（式中、Ｒ５は、水素原子、炭素原子数１〜１４のアルキル基、炭素原子数２〜１４のアルケニル基、炭素原子数２〜１４のアルキニル基、炭素原子数１〜１４のアルコキシ基、シアノ基（−ＣＮ）、ニトロ基（−ＮＯ２）を表し、前記アルキル基中の１つまたは２つ以上のＣＨ２基は、酸素原子が直接隣接しないように、−Ｏ−、−ＣＯ−、−ＯＣＯ−、または−ＣＯＯ−で置換されていてもよく、前記アルキル基、アルケニル基、アルキニル基、アルコキシ基中の１つまたは２つ以上の水素原子は任意にハロゲン原子に置換されていてもよい。）
【００５４】
で表されるクマリン系の化合物が挙げられる。
Ｒ３およびＲ４がアルキル基を表す場合、炭素原子数１〜１０のアルキル基が好ましく、炭素原子数１〜５のアルキル基がより好ましく、Ｂ１およびＢ２がアルキル基を表す場合、炭素原子数１〜１０のアルキル基が好ましく、炭素原子数１〜５のアルキル基がより好ましい。
前記一般式（Ｉ−２０）で表される化合物としては、下記式（Ｉ−２２）から式（Ｉ−２４）で表される化合物が挙げられる。
【００５５】
【化２２】
2015055685.tif 000024
（式中、Ｒ３およびＲ４は、前記一般式（Ｉ−２０）のＲ３およびＲ４と同じ意味を表す。）
【００５６】
【化２３】
2015055685.tif 000025
（式中、Ｒ３およびＲ４は、前記一般式（Ｉ−２０）のＲ３およびＲ４と同じ意味を表す。）
【００５７】
【化２４】
2015055685.tif 000026
（式中、Ｒ３およびＲ４は、前記一般式（Ｉ−２０）のＲ３およびＲ４と同じ意味を表す。）
【００５８】
クマリン系の化合物としては、他には、下記一般式（Ｉ−２５）
【００５９】
【化２５】
2015055685.tif 000027
【００６０】
（式中、Ｂ１およびＢ２は、前記一般式（Ｉ−２０）のＢ１およびＢ２と同じ意味を表す。）
で表される化合物が挙げられる。
Ｂ１およびＢ２がアルキル基を表す場合、炭素原子数１〜１０のアルキル基が好ましく、炭素原子数１〜５のアルキル基がより好ましい。
前記一般式（Ｉ−２５）で表される化合物としては、下記式（Ｉ−２６）から式（Ｉ−３０）で表される化合物が挙げられる。
【００６１】
【化２６】
2015055685.tif 000028
【００６２】
【化２７】
2015055685.tif 000029
【００６３】
【化２８】
2015055685.tif 000030
【００６４】
【化２９】
2015055685.tif 000031
【００６５】
【化３０】
2015055685.tif 000032
【００６６】
また、光応答性物質としては、下記一般式（Ｉ−３１）
【００６７】
【化３１】
2015055685.tif 000033
【００６８】
（式中、Ｒ６およびＲ７は、それぞれ独立して、水素原子、炭素原子数１〜１４のアルキル基、炭素原子数２〜１４のアルケニル基、炭素原子数２〜１４のアルキニル基、炭素原子数１〜１４のアルコキシ基、シアノ基（−ＣＮ）、ニトロ基（−ＮＯ２）を表し、前記アルキル基中の１つまたは２つ以上のＣＨ２基は、酸素原子が直接隣接しないように、−Ｏ−、−ＣＯ−、−ＯＣＯ−、または−ＣＯＯ−で置換されていてもよく、前記アルキル基、アルケニル基、アルキニル基、アルコキシ基中の１つまたは２つ以上の水素原子は任意にハロゲン原子に置換されていてもよく、
Ｂ３は水素原子、炭素原子数１〜１４のアルキル基、炭素原子数２〜１４のアルケニル基、炭素原子数２〜１４のアルキニル基、炭素原子数１〜１４のアルコキシ基、シアノ基（−ＣＮ）、ニトロ基（−ＮＯ２）、置換基を有していてもよいフェニル基（この基中に存在する１個以上の−Ｃ＝は−Ｎ＝に置換されていてもよい。）、置換基を有していてもよいナフチル基、置換基を有していてもよいシクロヘキシル基（この基中に存在する１個以上の−Ｃ−は−Ｏ−又は−Ｓ−に置換されていてもよい。）を表し、前記アルキル基中の１つまたは２つ以上のＣＨ２基は、酸素原子が直接隣接しないように、−Ｏ−、−ＣＯ−、−ＯＣＯ−、または−ＣＯＯ−で置換されていてもよく、前記アルキル基、アルケニル基、アルキニル基、アルコキシ基中の１つまたは２つ以上の水素原子は任意にハロゲン原子に置換されていてもよい。）
で表される化合物が挙げられる。
Ｒ６、Ｒ７およびＢ３がそれぞれ独立してアルキル基を表す場合、炭素原子数１〜１０のアルキル基が好ましく、炭素原子数１〜５のアルキル基がより好ましい。また、Ｒ６、Ｒ７およびＢ３がそれぞれ独立してアルケニル基を表す場合、炭素原子数２〜１０のアルケニル基が好ましく、炭素原子数２〜５のアルケニル基がより好ましい。また、Ｂ３は、置換基を有していてもよいフェニル基が好ましく、該置換基としては、炭素原子数１〜１４のアルキル基、炭素原子数２〜１４のアルケニル基、炭素原子数１〜１４のアルコキシ基が好ましく、炭素原子数１〜１０のアルキル基、炭素原子数２〜１０のアルケニル基、炭素原子数１〜１０のアルコキシ基がより好ましい。
前記一般式（Ｉ−３１）で表される化合物としては、下記式（Ｉ−３２）
【００６９】
【化３２】
2015055685.tif 000034
【００７０】
（式中、Ｒ６は、前記一般式（Ｉ−３１）のＲ６と同じ意味を表す。）
で表される化合物、下記式（Ｉ−３３）
【００７１】
【化３３】
2015055685.tif 000035
【００７２】
（式中、Ｒ８およびＲ９は、それぞれ独立して、水素原子、または炭素原子数１〜１４のアルキル基、炭素原子数２〜１４のアルケニル基、炭素原子数２〜１４のアルキニル基、炭素原子数１〜１４のアルコキシ基、シアノ基（−ＣＮ）、ニトロ基（−ＮＯ２）を表し、前記アルキル基中の１つまたは２つ以上のＣＨ２基は、酸素原子が直接隣接しないように、−Ｏ−、−ＣＯ−、−ＯＣＯ−、または−ＣＯＯ−で置換されていてもよく、前記アルキル基、アルケニル基、アルキニル基、アルコキシ基中の１つまたは２つ以上の水素原子は任意にハロゲン原子に置換されていてもよい。）
で表される化合物が挙げられる。
また、光応答性物質としては、下記一般式（Ｉ−３４）
【００７３】
【化３４】
2015055685.tif 000036
【００７４】
（式中、Ｒ１０〜Ｒ１３は、それぞれ独立して、水素原子、炭素原子数１〜１４のアルキル基、炭素原子数２〜１４のアルケニル基、炭素原子数２〜１４のアルキニル基、炭素原子数１〜１４のアルコキシ基、シアノ基（−ＣＮ）、ニトロ基（−ＮＯ２）を表し、前記アルキル基中の１つまたは２つ以上のＣＨ２基は、酸素原子が直接隣接しないように、−Ｏ−、−ＣＯ−、−ＯＣＯ−、または−ＣＯＯ−で置換されていてもよく、前記アルキル基、アルケニル基、アルキニル基、アルコキシ基中の１つまたは２つ以上の水素原子は任意にハロゲン原子に置換されていてもよい。）
で表される化合物が挙げられる。
Ｒ１０〜Ｒ１３は、それぞれ独立して、水素原子、アルキル基中のＣＨ２基が−ＣＯＯ−または−ＯＣＯ−で置換されている炭素原子数１〜１０のアルキル基を表すことが好ましく、水素原子、アルキル基中のＣＨ２基が−ＣＯＯ−または−ＯＣＯ−で置換されている炭素原子数１〜５のアルキル基を表すことがより好ましい。
前記一般式（Ｉ−３４）で表される化合物としては、下記式（Ｉ−３５）
【００７５】
【化３５】
2015055685.tif 000037
【００７６】
（式中、Ｒ１４およびＲ１５は、それぞれ独立して、水素原子、または炭素原子数１〜１０のアルキル基を表す。）
で表される化合物、下記式（Ｉ−３６）
【００７７】
【化３６】
2015055685.tif 000038
【００７８】
（式中、Ｒ１４〜Ｒ１７は、それぞれ独立して、水素原子、または炭素原子数１〜１０のアルキル基を表す。）
で表される化合物が挙げられる。
また、光応答性物質としては、下記一般式（Ｉ−３７）
【００７９】
【化３７】
2015055685.tif 000039
【００８０】
（式中、Ｂ４は、水素原子、炭素原子数１〜１４のアルキル基、炭素原子数２〜１４のアルケニル基、炭素原子数２〜１４のアルキニル基、炭素原子数１〜１４のアルコキシ基、シアノ基（−ＣＮ）、ニトロ基（−ＮＯ２）、置換基を有していてもよいフェニル基（この基中に存在する１個以上の−Ｃ＝は−Ｎ＝に置換されていてもよい。）、置換基を有していてもよいナフチル基、置換基を有していてもよいシクロヘキシル基（この基中に存在する１個以上の−Ｃ−は−Ｏ−又は−Ｓ−に置換されていてもよい。）、ＮＲ１８Ｒ１９（Ｒ１８およびＲ１９は、それぞれ独立して、水素原子、炭素原子数１〜１４のアルキル基、炭素原子数２〜１４のアルケニル基、炭素原子数２〜１４のアルキニル基、炭素原子数１〜１４のアルコキシ基、シアノ基（−ＣＮ）、ニトロ基（−ＮＯ２）を表し、前記アルキル基中の１つまたは２つ以上のＣＨ２基は、酸素原子が直接隣接しないように、−Ｏ−、−ＣＯ−、−ＯＣＯ−、または−ＣＯＯ−で置換されていてもよく、１，４−フェニレン基で置換されていてもよく、前記アルキル基、アルケニル基、アルキニル基、アルコキシ基中の１つまたは２つ以上の水素原子は任意にハロゲン原子に置換されていてもよい。）を表す。）
で表される化合物が挙げられる。
一般式（Ｉ−３７）中のＲ１８およびＲ１９としては、炭素原子数１〜１４のアルキル基、置換基を有していてもよい炭素原子数２〜１４のアルケニル基、フェニル基が好ましい。
前記一般式（Ｉ−３７）で表される化合物としては、下記式（Ｉ−３８）
【００８１】
【化３８】
2015055685.tif 000040
【００８２】
（式中、Ｒ１８およびＲ１９は、前記一般式（Ｉ−３７）のＲ１８およびＲ１９と同じ意味を表す。）
で表される化合物、下記式（Ｉ−３９）
【００８３】
【化３９】
2015055685.tif 000041
【００８４】
（式中、Ｒ２０は、水素原子、または炭素原子数１〜１４のアルキル基を表す。）
で表される化合物、下記式（Ｉ−４０）
【００８５】
【化４０】
2015055685.tif 000042
【００８６】
（式中、Ｒ２１は、水素原子、または炭素原子数１〜１４のアルキル基を表す。）
で表される化合物が挙げられる。
また、光応答性物質としては、下記一般式（Ｉ−４１）
【００８７】
【化４１】
2015055685.tif 000043
【００８８】
（式中、Ｘ１およびＸ２は、それぞれ独立して、水素原子、フッ素原子または塩素原子を表し、Ｂ５〜Ｂ８は、それぞれ独立して、水素原子、炭素原子数１〜１４のアルキル基、炭素原子数２〜１４のアルケニル基、炭素原子数２〜１４のアルキニル基、炭素原子数１〜１４のアルコキシ基、シアノ基（−ＣＮ）、ニトロ基（−ＮＯ２）、置換基を有していてもよいフェニル基（この基中に存在する１個以上の−Ｃ＝は−Ｎ＝に置換されていてもよい。）、置換基を有していてもよいナフチル基、置換基を有していてもよいシクロヘキシル基（この基中に存在する１個以上の−Ｃ−は−Ｏ−又は−Ｓ−に置換されていてもよい。）を表し、前記アルキル基中の１つまたは２つ以上のＣＨ２基は、酸素原子が直接隣接しないように、−Ｏ−、−ＣＯ−、−ＯＣＯ−、または−ＣＯＯ−で置換されていてもよく、前記アルキル基、アルケニル基、アルキニル基、アルコキシ基中の１つまたは２つ以上の水素原子は任意にハロゲン原子に置換されていてもよく、ｎ６およびｎ７は、それぞれ独立して、１〜１４を表す。）
で表されるジオキサジン系の化合物が挙げられる。
Ｂ５〜Ｂ８は、それぞれ独立して、炭素原子数１〜１０のアルキル基、炭素原子数１〜１０のアルコキシ基、置換基を有していてもよいフェニル基、置換基を有していてもよいシクロヘキシル基が好ましく、該置換基としては、炭素原子数１〜１０のアルキル基、炭素原子数１〜１０のアルコキシ基が好ましい。
前記一般式（Ｉ−４１）で表される化合物としては、下記式（Ｉ−４２）
【００８９】
【化４２】
2015055685.tif 000044
【００９０】
で表される化合物、下記式（Ｉ−４３）
【００９１】
【化４３】
2015055685.tif 000045
【００９２】
で表される化合物が挙げられる。
また、光応答性物質としては、下記一般式（Ｉ−４４）
【００９３】
【化４４】
2015055685.tif 000046
【００９４】
（式中、Ｂ９〜Ｂ１２は、それぞれ独立して、水素原子、ヒドロキシ基、炭素原子数１〜１４のアルキル基、炭素原子数２〜１４のアルケニル基、炭素原子数２〜１４のアルキニル基、炭素原子数１〜１４のアルコキシ基、シアノ基（−ＣＮ）、ニトロ基（−ＮＯ２）、置換基を有していてもよいフェニル基（この基中に存在する１個以上の−Ｃ＝は−Ｎ＝に置換されていてもよい。）、置換基を有していてもよいナフチル基、置換基を有していてもよいシクロヘキシル基（この基中に存在する１個以上の−Ｃ−は−Ｏ−又は−Ｓ−に置換されていてもよい。）、ＮＲ１８Ｒ１９（Ｒ１８およびＲ１９は、それぞれ独立して、水素原子、炭素原子数１〜１４のアルキル基、炭素原子数２〜１４のアルケニル基、炭素原子数２〜１４のアルキニル基、炭素原子数１〜１４のアルコキシ基、シアノ基（−ＣＮ）、ニトロ基（−ＮＯ２）を表し、前記アルキル基中の１つまたは２つ以上のＣＨ２基は、酸素原子が直接隣接しないように、−Ｏ−、−ＣＯ−、−ＯＣＯ−、または−ＣＯＯ−で置換されていてもよく、１，４−フェニレン基で置換されていてもよく、前記アルキル基、アルケニル基、アルキニル基、アルコキシ基中の１つまたは２つ以上の水素原子は任意にハロゲン原子に置換されていてもよい。）を表し、
Ｒ２２〜Ｒ２５ は、それぞれ独立して、水素原子、炭素原子数１〜１４のアルキル基、炭素原子数２〜１４のアルケニル基、炭素原子数２〜１４のアルキニル基、炭素原子数１〜１４のアルコキシ基、シアノ基（−ＣＮ）、ニトロ基（−ＮＯ２）を表し、前記アルキル基中の１つまたは２つ以上のＣＨ２基は、酸素原子が直接隣接しないように、−Ｏ−、−ＣＯ−、−ＯＣＯ−、または−ＣＯＯ−で置換されていてもよく、前記アルキル基、アルケニル基、アルキニル基、アルコキシ基中の１つまたは２つ以上の水素原子は任意にハロゲン原子に置換されていてもよい。）
で表されるアントラキノン系の化合物が挙げられる。
前記一般式（Ｉ−４４）で表される化合物としては、下記式（Ｉ−４５）
【００９５】
【化４５】
2015055685.tif 000047
【００９６】
で表される化合物、下記式（Ｉ−４６）
【００９７】
【化４６】
2015055685.tif 000048
【００９８】
で表される化合物、下記式（Ｉ−４７）
【００９９】
【化４７】
2015055685.tif 000049
【０１００】
で表される化合物が挙げられる。
アントラキノン系の化合物としては、他には、下記一般式（Ｉ−４８）
【０１０１】
【化４８】
2015055685.tif 000050
【０１０２】
（式中、Ｂ９〜Ｂ１２は、それぞれ独立して、前記一般式（Ｉ−４４）のＢ９〜Ｂ１２と同じ意味を表し、
Ｒ２２、Ｒ２３およびＲ２６は、それぞれ独立して、水素原子、炭素原子数１〜１４のアルキル基、炭素原子数２〜１４のアルケニル基、炭素原子数２〜１４のアルキニル基、炭素原子数１〜１４のアルコキシ基、シアノ基（−ＣＮ）、ニトロ基（−ＮＯ２）を表し、前記アルキル基中の１つまたは２つ以上のＣＨ２基は、酸素原子が直接隣接しないように、−Ｏ−、−ＣＯ−、−ＯＣＯ−、または−ＣＯＯ−で置換されていてもよく、前記アルキル基、アルケニル基、アルキニル基、アルコキシ基中の１つまたは２つ以上の水素原子は任意にハロゲン原子に置換されていてもよい。）
で表される化合物が挙げられる。
前記一般式（Ｉ−４８）で表される化合物としては、下記式（Ｉ−４９）
【０１０３】
【化４９】
2015055685.tif 000051
【０１０４】
で表される化合物が挙げられる。
さらに、光応答性物質としては、下記式（Ｉ−５０）
【０１０５】
【化５０】
2015055685.tif 000052
【０１０６】
（式中、Ｒ２７は、水素原子、炭素原子数１〜１４のアルキル基、炭素原子数２〜１４のアルケニル基、炭素原子数２〜１４のアルキニル基、炭素原子数１〜１４のアルコキシ基、シアノ基（−ＣＮ）、ニトロ基（−ＮＯ２）を表し、前記アルキル基中の１つまたは２つ以上のＣＨ２基は、酸素原子が直接隣接しないように、−Ｏ−、−ＣＯ−、−ＯＣＯ−、または−ＣＯＯ−で置換されていてもよく、前記アルキル基、アルケニル基、アルキニル基、アルコキシ基中の１つまたは２つ以上の水素原子は任意にハロゲン原子に置換されていてもよい。）
で表される化合物、下記式（Ｉ−５１）
【０１０７】
【化５１】
2015055685.tif 000053
【０１０８】
（式中、Ｒ２８〜Ｒ３０ は、それぞれ独立して、水素原子、炭素原子数１〜１４のアルキル基、炭素原子数２〜１４のアルケニル基、炭素原子数２〜１４のアルキニル基、炭素原子数１〜１４のアルコキシ基、シアノ基（−ＣＮ）、ニトロ基（−ＮＯ２）を表し、前記アルキル基中の１つまたは２つ以上のＣＨ２基は、酸素原子が直接隣接しないように、−Ｏ−、−ＣＯ−、−ＯＣＯ−、または−ＣＯＯ−で置換されていてもよく、前記アルキル基、アルケニル基、アルキニル基、アルコキシ基中の１つまたは２つ以上の水素原子は任意にハロゲン原子に置換されていてもよい。）
で表される化合物、下記式（Ｉ−５２）
【０１０９】
【化５２】
2015055685.tif 000054
【０１１０】
で表される化合物、下記式（Ｉ−５３）
【０１１１】
【化５３】
2015055685.tif 000055
【０１１２】
で表される化合物、下記式（Ｉ−５４）
【０１１３】
【化５４】
2015055685.tif 000056
【０１１４】
（式中、Ｒ３１およびＲ３２は、それぞれ独立して、水素原子、炭素原子数１〜１４のアルキル基、炭素原子数２〜１４のアルケニル基、炭素原子数２〜１４のアルキニル基、炭素原子数１〜１４のアルコキシ基、シアノ基（−ＣＮ）、ニトロ基（−ＮＯ２）を表し、前記アルキル基中の１つまたは２つ以上のＣＨ２基は、酸素原子が直接隣接しないように、−Ｏ−、−ＣＯ−、−ＯＣＯ−、または−ＣＯＯ−で置換されていてもよく、前記アルキル基、アルケニル基、アルキニル基、アルコキシ基中の１つまたは２つ以上の水素原子は任意にハロゲン原子に置換されていてもよい。）
で表される化合物、下記式（Ｉ−５５）
【０１１５】
【化５５】
2015055685.tif 000057
【０１１６】
（式中、Ｙ１およびＹ２は、それぞれ独立して、水素原子、フッ素原子、炭素原子数１〜１４のアルキル基、炭素原子数２〜１４のアルケニル基、炭素原子数２〜１４のアルキニル基、炭素原子数１〜１４のアルコキシ基、シアノ基（−ＣＮ）、ニトロ基（−ＮＯ２）を表し、前記アルキル基中の１つまたは２つ以上のＣＨ２基は、酸素原子が直接隣接しないように、−Ｏ−、−ＣＯ−、−ＯＣＯ−、または−ＣＯＯ−で置換されていてもよく、前記アルキル基、アルケニル基、アルキニル基、アルコキシ基中の１つまたは２つ以上の水素原子は任意にハロゲン原子に置換されていてもよい。）
で表される化合物、下記式（Ｉ−５６）
【０１１７】
【化５６】
2015055685.tif 000058
【０１１８】
（式中、Ｒ３３およびＲ３４は、それぞれ独立して、水素原子、炭素原子数１〜１４のアルキル基、炭素原子数２〜１４のアルケニル基、炭素原子数２〜１４のアルキニル基、炭素原子数１〜１４のアルコキシ基、シアノ基（−ＣＮ）、ニトロ基（−ＮＯ２）を表し、前記アルキル基中の１つまたは２つ以上のＣＨ２基は、酸素原子が直接隣接しないように、−Ｏ−、−ＣＯ−、−ＯＣＯ−、または−ＣＯＯ−で置換されていてもよく、前記アルキル基、アルケニル基、アルキニル基、アルコキシ基中の１つまたは２つ以上の水素原子は任意にハロゲン原子に置換されていてもよい。）
で表される化合物、下記式（Ｉ−５７）
【０１１９】
【化５７】
2015055685.tif 000059
【０１２０】
（式中、Ｒ３５〜Ｒ３８は、それぞれ独立して、水素原子、炭素原子数１〜１４のアルキル基、炭素原子数２〜１４のアルケニル基、炭素原子数２〜１４のアルキニル基、炭素原子数１〜１４のアルコキシ基、シアノ基（−ＣＮ）、ニトロ基（−ＮＯ２）を表し、前記アルキル基中の１つまたは２つ以上のＣＨ２基は、酸素原子が直接隣接しないように、−Ｏ−、−ＣＯ−、−ＯＣＯ−、または−ＣＯＯ−で置換されていてもよく、前記アルキル基、アルケニル基、アルキニル基、アルコキシ基中の１つまたは２つ以上の水素原子は任意にハロゲン原子に置換されていてもよい。）
で表される化合物が挙げられる。
上記式（Ｉ−５１）、式（Ｉ−５４）、式（Ｉ−５６）および式（Ｉ−５７）において、Ｒ２８〜Ｒ３８は、炭素原子数１〜１０のアルキル基、炭素原子数２〜１０のアルケニル基が好ましく、炭素原子数１〜５のアルキル基、炭素原子数２〜５のアルケニル基がより好ましい。
【０１２１】
上記式（Ｉ−５６）で表される化合物として、具体的には、Ｒ３３およびＲ３４が、それぞれＣ２Ｈ５基であるものが挙げられる。
また、上記式（Ｉ−５７）で表される化合物として、具体的には、Ｒ３５〜Ｒ３８が、それぞれＣ２Ｈ５基であるものが挙げられる。
【０１２２】
これらの化合物の中でも、応答する光強度の閾値が低いことから、オリゴチオフェン系の化合物が好ましい。
また、光応答性物質として、共役系のある液晶化合物を用いることもできる。このような光応答性物質として機能し得る液晶化合物としては、棒状の液晶化合物が好ましい。
【０１２３】
異方性分子としては、液晶が用いられる。
液晶としては、下記一般式（ＬＣ）で表される化合物を含有することが好ましい。
【０１２４】
【化５８】
2015055685.tif 000060
【０１２５】
（一般式（ＬＣ）中、ＲＬＣは、炭素原子数１〜１５のアルキル基を表し、該アルキル基中の１つまたは２つ以上のＣＨ２基は、酸素原子が直接隣接しないように、−Ｏ−、−ＣＨ＝ＣＨ−、−ＣＯ−、−ＯＣＯ−、−ＣＯＯ−またはＣ≡Ｃ−で置換されてよく、該アルキル基中の１つまたは２つ以上の水素原子は、任意にハロゲン原子に置換されていてもよく、
ＡＬＣ１およびＡＬＣ２は、それぞれ独立して、
（ａ）トランス−１，４−シクロヘキシレン基（この基中に存在する１個のＣＨ２基または隣接していない２個以上のＣＨ２基は、酸素原子または硫黄原子で置換されていてもよい。）、
（ｂ）１，４−フェニレン基（この基中に存在する１個のＣＨ基または隣接していない２個以上のＣＨ基は、窒素原子で置換されていてもよい。）、および
（ｃ）１，４−ビシクロ（２．２．２）オクチレン基、ナフタレン−２，６−ジイル基、デカヒドロナフタレン−２，６−ジイル基、１，２，３，４−テトラヒドロナフタレン−２，６−ジイル基、またはクロマン−２，６−ジイル基
からなる群より選ばれる基を表すが、上記の基（ａ）、基（ｂ）または基（ｃ）に含まれる１つまたは２つ以上の水素原子は、それぞれ、Ｆ、Ｃｌ、ＣＦ３またはＯＣＦ３で置換されていてもよく、
ＺＬＣは単結合、−ＣＨ＝ＣＨ−、−ＣＦ＝ＣＦ−、−Ｃ≡Ｃ−、−ＣＨ２ＣＨ２−、−（ＣＨ２）４−、−ＯＣＨ２−、−ＣＨ２Ｏ−、−ＯＣＦ２−、−ＣＦ２Ｏ−、−ＣＯＯ−またはＯＣＯ−を表し、
ＹＬＣは、水素原子、フッ素原子、塩素原子、シアノ基、および炭素原子数１〜１５のアルキル基を表し、該アルキル基中の１つまたは２つ以上のＣＨ２基は、酸素原子が直接隣接しないように、−Ｏ−、−ＣＨ＝ＣＨ−、−ＣＯ−、−ＯＣＯ−、−ＣＯＯ−、−Ｃ≡Ｃ−、−ＣＦ２Ｏ−、−ＯＣＦ２−で置換されてよく、該アルキル基中の１つまたは２つ以上の水素原子は、任意にハロゲン原子によって置換されていてもよく、
ａは１〜４の整数を表すが、ａが２、３または４を表し、ＡＬＣ１が複数存在する場合、複数存在するＡＬＣ１は、同一であっても異なっていてもよく、ＺＬＣが複数存在する場合、複数存在するＺＬＣは、同一であっても異なっていてもよい。）
【０１２６】
前記一般式（ＬＣ）で表される化合物は、下記一般式（ＬＣ１）および一般式（ＬＣ２）
【０１２７】
【化５９】
2015055685.tif 000061
【０１２８】
（式中、ＲＬＣ１１およびＲＬＣ２１は、それぞれ独立して、炭素原子数１〜１５のアルキル基を表し、該アルキル基中の１つまたは２つ以上のＣＨ２基は、酸素原子が直接隣接しないように、−Ｏ−、−ＣＨ＝ＣＨ−、−ＣＯ−、−ＯＣＯ−、−ＣＯＯ−またはＣ≡Ｃ−で置換されていてもよく、該アルキル基中の１つまたは２つ以上の水素原子は、任意にハロゲン原子によって置換されていてもよく、ＡＬＣ１１、およびＡＬＣ２１は、それぞれ独立して下記の何れかの構造
【０１２９】
【化６０】
2015055685.tif 000062
【０１３０】
（該構造中、シクロヘキシレン基中の１つまたは２つ以上のＣＨ２基は、酸素原子で置換されていてもよく、１，４−フェニレン基中の１つまたは２つ以上のＣＨ基は、窒素原子で置換されていてもよく、また、該構造中の１つまたは２つ以上の水素原子は、Ｆ、Ｃｌ、ＣＦ３またはＯＣＦ３で置換されていてもよい。）を表し、ＸＬＣ１１、ＸＬＣ１２、ＸＬＣ２１〜ＸＬＣ２３は、それぞれ独立して、水素原子、Ｃｌ、Ｆ、ＣＦ３またはＯＣＦ３を表し、ＹＬＣ１１およびＹＬＣ２１は、それぞれ独立して、水素原子、Ｃｌ、Ｆ、ＣＮ、ＣＦ３、ＯＣＨ２Ｆ、ＯＣＨＦ２またはＯＣＦ３を表し、ＺＬＣ１１およびＺＬＣ２１は、それぞれ独立して、単結合、−ＣＨ＝ＣＨ−、−ＣＦ＝ＣＦ−、−Ｃ≡Ｃ−、−ＣＨ２ＣＨ２−、−（ＣＨ２）４−、−ＯＣＨ２−、−ＣＨ２Ｏ−、−ＯＣＦ２−、−ＣＦ２Ｏ−、−ＣＯＯ−またはＯＣＯ−を表し、ｍＬＣ１１およびｍＬＣ２１は、それぞれ独立して、１〜４の整数を表し、ＡＬＣ１１、ＡＬＣ２１、ＺＬＣ１１およびＺＬＣ２１が複数存在する場合は、それらは同一であっても異なっていてもよい。）
で表される化合物群から選ばれる１種または２種以上の化合物であることが好ましい。
【０１３１】
ＲＬＣ１１およびＲＬＣ２１は、それぞれ独立して、炭素原子数１〜７のアルキル基、炭素原子数１〜７のアルコキシ基、炭素原子数２〜７のアルケニル基が好ましく、炭素原子数１〜５のアルキル基、炭素原子数１〜５のアルコキシ基、炭素原子数２〜５のアルケニル基がより好ましく、直鎖状であることがさらに好ましく、アルケニル基としては、下記構造を表すことが最も好ましい。
【０１３２】
【化６１】
2015055685.tif 000063
【０１３３】
（式中、環構造へは右端で結合するものとする。）
ＡＬＣ１１およびＡＬＣ２１は、それぞれ独立して、下記の構造が好ましい。
【０１３４】
【化６２】
2015055685.tif 000064
【０１３５】
ＹＬＣ１１およびＹＬＣ２１は、それぞれ独立して、Ｆ、ＣＮ、ＣＦ３またはＯＣＦ３が好ましく、ＦまたはＯＣＦ３が好ましく、Ｆが特に好ましい。
ＺＬＣ１１およびＺＬＣ２１は、単結合、−ＣＨ２ＣＨ２−、−ＣＯＯ−、−ＯＣＯ−、−ＯＣＨ２−、−ＣＨ２Ｏ−、−ＯＣＦ２−またはＣＦ２Ｏ−が好ましく、単結合、−ＣＨ２ＣＨ２−、−ＯＣＨ２−、−ＯＣＦ２−またはＣＦ２Ｏ−が好ましく、単結合、−ＯＣＨ２−またはＣＦ２Ｏ−がより好ましい。
ｍＬＣ１１およびｍＬＣ２１は、１、２または３が好ましく、低温での保存安定性、応答速度を重視する場合には１または２が好ましく、ネマチック相上限温度の上限値を改善するには２または３が好ましい。
前記一般式（ＬＣ１）は、下記一般式（ＬＣ１−ａ）から一般式（ＬＣ１−ｃ）
【０１３６】
【化６３】
2015055685.tif 000065
【０１３７】
（式中、ＲＬＣ１１、ＹＬＣ１１、ＸＬＣ１１およびＸＬＣ１２は、それぞれ独立して、前記一般式（ＬＣ１）におけるＲＬＣ１１、ＹＬＣ１１、ＸＬＣ１１およびＸＬＣ１２と同じ意味を表し、ＡＬＣ１ａ１、ＡＬＣ１ａ２およびＡＬＣ１ｂ１は、トランス−１，４−シクロヘキシレン基、テトラヒドロピラン−２，５−ジイル基、１，３−ジオキサン−２，５−ジイル基を表し、ＸＬＣ１ｂ１、ＸＬＣ１ｂ２、ＸＬＣ１ｃ１〜ＸＬＣ１ｃ４は、それぞれ独立して、水素原子、Ｃｌ、Ｆ、ＣＦ３またはＯＣＦ３を表す。）で表される化合物からなる群より選ばれる１種または２種以上の化合物であることが好ましい。
ＲＬＣ１１は、それぞれ独立して、炭素原子数１〜７のアルキル基、炭素原子数１〜７のアルコキシ基、炭素原子数２〜７のアルケニル基が好ましく、炭素原子数１〜５のアルキル基、炭素原子数１〜５のアルコキシ基、炭素原子数２〜５のアルケニル基がより好ましい。
ＸＬＣ１１〜ＸＬＣ１ｃ４は、それぞれ独立して、水素原子またはＦが好ましい。
ＹＬＣ１１は、それぞれ独立して、Ｆ、ＣＦ３またはＯＣＦ３が好ましい。
また、前記一般式（ＬＣ１）は、下記一般式（ＬＣ１−ｄ）から一般式（ＬＣ１−ｍ）
【０１３８】
【化６４】
2015055685.tif 000066
【０１３９】
（式中、ＲＬＣ１１、ＹＬＣ１１、ＸＬＣ１１およびＸＬＣ１２は、それぞれ独立して、前記一般式（ＬＣ１）におけるＲＬＣ１１、ＹＬＣ１１、ＸＬＣ１１およびＸＬＣ１２と同じ意味を表し、ＡＬＣ１ｄ１、ＡＬＣ１ｆ１、ＡＬＣ１ｇ１、ＡＬＣ１ｊ１、ＡＬＣ１ｋ１、ＡＬＣ１ｋ２、ＡＬＣ１ｍ１〜ＡＬＣ１ｍ３は、１，４−フェニレン基、トランス−１，４−シクロヘキシレン基、テトラヒドロピラン−２，５−ジイル基、１，３−ジオキサン−２，５−ジイル基を表し、ＸＬＣ１ｄ１、ＸＬＣ１ｄ２、ＸＬＣ１ｆ１、ＸＬＣ１ｆ２、ＸＬＣ１ｇ１、ＸＬＣ１ｇ２、ＸＬＣ１ｈ１、ＸＬＣ１ｈ２、ＸＬＣ１ｉ１、ＸＬＣ１ｉ２、ＸＬＣ１ｊ１〜ＸＬＣ１ｊ４、ＸＬＣ１ｋ１、ＸＬＣ１ｋ２、ＸＬＣ１ｍ１およびＸＬＣ１ｍ２は、それぞれ独立して、水素原子、Ｃｌ、Ｆ、ＣＦ３またはＯＣＦ３を表し、ＺＬＣ１ｄ１、ＺＬＣ１ｅ１、ＺＬＣ１ｊ１、ＺＬＣ１ｋ１、ＺＬＣ１ｍ１は、それぞれ独立して、単結合、−ＣＨ＝ＣＨ−、−ＣＦ＝ＣＦ−、−Ｃ≡Ｃ−、−ＣＨ２ＣＨ２−、−（ＣＨ２）４−、−ＯＣＨ２−、−ＣＨ２Ｏ−、−ＯＣＦ２−、−ＣＦ２Ｏ−、−ＣＯＯ−またはＯＣＯ−を表す。）で表される化合物からなる群より選ばれる１種または２種以上の化合物であるのが好ましい。
ＲＬＣ１１は、それぞれ独立して、炭素原子数１〜７のアルキル基、炭素原子数１〜７のアルコキシ基、炭素原子数２〜７のアルケニル基が好ましく、炭素原子数１〜５のアルキル基、炭素原子数１〜５のアルコキシ基、炭素原子数２〜５のアルケニル基がより好ましい。
ＸＬＣ１１〜ＸＬＣ１ｍ２は、それぞれ独立して、水素原子またはＦが好ましい。
ＹＬＣ１１は、それぞれ独立して、Ｆ、ＣＦ３またはＯＣＦ３が好ましい。
ＺＬＣ１ｄ１〜ＺＬＣ１ｍ１は、それぞれ独立して、−ＣＦ２Ｏ−、−ＯＣＨ２−が好ましい。
前記一般式（ＬＣ２）は、下記一般式（ＬＣ２−ａ）から一般式（ＬＣ２−ｇ）
【０１４０】
【化６５】
2015055685.tif 000067
【０１４１】
（式中、ＲＬＣ２１、ＹＬＣ２１、ＸＬＣ２１〜ＸＬＣ２３は、それぞれ独立して、前記一般式（ＬＣ２）におけるＲＬＣ２１、ＹＬＣ２１、ＸＬＣ２１〜ＸＬＣ２３と同じ意味を表し、ＸＬＣ２ｄ１〜ＸＬＣ２ｄ４、ＸＬＣ２ｅ１〜ＸＬＣ２ｅ４、ＸＬＣ２ｆ１〜ＸＬＣ２ｆ４およびＸＬＣ２ｇ１〜ＸＬＣ２ｇ４は、それぞれ独立して、水素原子、Ｃｌ、Ｆ、ＣＦ３またはＯＣＦ３を表し、ＺＬＣ２ａ１、ＺＬＣ２ｂ１、ＺＬＣ２ｃ１、ＺＬＣ２ｄ１、ＺＬＣ２ｅ１、ＺＬＣ２ｆ１およびＺＬＣ２ｇ１は、それぞれ独立して、単結合、−ＣＨ＝ＣＨ−、−ＣＦ＝ＣＦ−、−Ｃ≡Ｃ−、−ＣＨ２ＣＨ２−、−（ＣＨ２）４−、−ＯＣＨ２−、−ＣＨ２Ｏ−、−ＯＣＦ２−、−ＣＦ２Ｏ−、−ＣＯＯ−またはＯＣＯ−を表す。）で表される化合物からなる群より選ばれる１種または２種以上の化合物であるのが好ましい。
ＲＬＣ２１は、それぞれ独立して、炭素原子数１〜７のアルキル基、炭素原子数１〜７のアルコキシ基、炭素原子数２〜７のアルケニル基が好ましく、炭素原子数１〜５のアルキル基、炭素原子数１〜５のアルコキシ基、炭素原子数２〜５のアルケニル基がより好ましい。
ＸＬＣ２１〜ＸＬＣ２ｇ４は、それぞれ独立して、水素原子またはＦが好ましく、
ＹＬＣ２１は、それぞれ独立して、Ｆ、ＣＦ３またはＯＣＦ３が好ましい。
ＺＬＣ２ａ１〜ＺＬＣ２ｇ４は、それぞれ独立して、−ＣＦ２Ｏ−、−ＯＣＨ２−が好ましい。
また、前記一般式（ＬＣ）で表される化合物は、下記一般式（ＬＣ３）〜一般式（ＬＣ５）
【０１４２】
【化６６】
2015055685.tif 000068
【０１４３】
（式中、ＲＬＣ３１、ＲＬＣ３２、ＲＬＣ４１、ＲＬＣ４２、ＲＬＣ５１およびＲＬＣ５２は、それぞれ独立して、炭素原子数１〜１５のアルキル基を表し、該アルキル基中の１つまたは２つ以上のＣＨ２基は、酸素原子が直接隣接しないように、−Ｏ−、−ＣＨ＝ＣＨ−、−ＣＯ−、−ＯＣＯ−、−ＣＯＯ−またはＣ≡Ｃ−で置換されていてもよく、該アルキル基中の１つまたは２つ以上の水素原子は任意にハロゲン原子によって置換されていてもよく、ＡＬＣ３１、ＡＬＣ３２、ＡＬＣ４１、ＡＬＣ４２、ＡＬＣ５１およびＡＬＣ５２は、それぞれ独立して、下記の何れかの構造
【０１４４】
【化６７】
2015055685.tif 000069
【０１４５】
（該構造中シクロヘキシレン基中の１つまたは２つ以上のＣＨ２基は、酸素原子で置換されていてもよく、１，４−フェニレン基中の１つまたは２つ以上のＣＨ基は、窒素原子で置換されていてもよく、また、該構造中の１つまたは２つ以上の水素原子は、Ｃｌ、ＣＦ３またはＯＣＦ３で置換されていてもよい。）のいずれかを表し、ＺＬＣ３１、ＺＬＣ３２、ＺＬＣ４１、ＺＬＣ４２、ＺＬＣ５１およびＺＬＣ５１は、それぞれ独立して、単結合、−ＣＨ＝ＣＨ−、−Ｃ≡Ｃ−、−ＣＨ２ＣＨ２−、−（ＣＨ２）４−、−ＣＯＯ−、−ＯＣＨ２−、−ＣＨ２Ｏ−、−ＯＣＦ２−またはＣＦ２Ｏ−を表し、Ｚ５は、ＣＨ２基または酸素原子を表し、ＸＬＣ４１は、水素原子またはフッ素原子を表し、ｍＬＣ３１、ｍＬＣ３２、ｍＬＣ４１、ｍＬＣ４２、ｍＬＣ５１およびｍＬＣ５２は、それぞれ独立して、０〜３を表し、ｍＬＣ３１＋ｍＬＣ３２、ｍＬＣ４１＋ｍＬＣ４２およびｍＬＣ５１＋ｍＬＣ５２は、１、２または３であり、ＡＬＣ３１〜ＡＬＣ５２、ＺＬＣ３１〜ＺＬＣ５２が複数存在する場合は、それらは同一であっても異なっていてもよい。）で表される化合物群から選ばれる１種または２種以上の化合物であることが好ましい。
ＲＬＣ３１〜ＲＬＣ５２は、それぞれ独立して、炭素原子数１〜７のアルキル基、炭素原子数１〜７のアルコキシ基、炭素原子数２〜７のアルケニル基が好ましく、アルケニル基としては下記構造を表すことが最も好ましく、
【０１４６】
【化６８】
2015055685.tif 000070
【０１４７】
（式中、環構造へは右端で結合するものとする。）
ＡＬＣ３１〜ＡＬＣ５２は、それぞれ独立して、下記の構造が好ましく、
【０１４８】
【化６９】
2015055685.tif 000071
【０１４９】
ＺＬＣ３１〜ＺＬＣ５１は、それぞれ独立して、単結合、−ＣＨ２Ｏ−、−ＣＯＯ−、−ＯＣＯ−、−ＣＨ２ＣＨ２−、−ＣＦ２Ｏ−、−ＯＣＦ２−またはＯＣＨ２−が好ましい。
前記一般式（ＬＣ３）は、下記一般式（ＬＣ３−ａ）および一般式（ＬＣ３−ｂ）
【０１５０】
【化７０】
2015055685.tif 000072
【０１５１】
（式中、ＲＬＣ３１、ＲＬＣ３２、ＡＬＣ３１およびＺＬＣ３１は、それぞれ独立して、前記一般式（ＬＣ３）におけるＲＬＣ３１、ＲＬＣ３２、ＡＬＣ３１およびＺＬＣ３１と同じ意味を表し、ＸＬＣ３ｂ１〜ＸＬＣ３ｂ６は、水素原子またはフッ素原子を表すが、ＸＬＣ３ｂ１およびＸＬＣ３ｂ２またはＸＬＣ３ｂ３およびＸＬＣ３ｂ４のうちの少なくとも一方の組み合わせは、共にフッ素原子を表し、ｍＬＣ３ａ１は、１、２または３であり、ｍＬＣ３ｂ１は、０または１を表し、ＡＬＣ３１およびＺＬＣ３１が複数存在する場合は、それらは同一であっても異なっていてもよい。）で表される化合物群から選ばれる１種または２種以上の化合物であることが好ましい。
ＲＬＣ３１およびＲＬＣ３２は、それぞれ独立して、炭素原子数１〜７のアルキル基、炭素原子数１〜７のアルコキシ基、炭素原子数２〜７のアルケニル基または炭素原子数２〜７のアルケニルオキシ基を表すことが好ましい。
ＡＬＣ３１は、１，４−フェニレン基、トランス−１，４−シクロヘキシレン基、テトラヒドロピラン−２，５−ジイル基、１，３−ジオキサン−２，５−ジイル基を表すことが好ましく、１，４−フェニレン基、トランス−１，４−シクロヘキシレン基を表すことがより好ましい。
ＺＬＣ３１は、単結合、−ＣＨ２Ｏ−、−ＣＯＯ−、−ＯＣＯ−、−ＣＨ２ＣＨ２−を表すことが好ましく、単結合を表すことがより好ましい。
前記一般式（ＬＣ３−ａ）としては、下記一般式（ＬＣ３−ａ１）〜一般式（ＬＣ３−ａ４）を表すことが好ましい。
【０１５２】
【化７１】
2015055685.tif 000073
【０１５３】
（式中、ＲＬＣ３１およびＲＬＣ３２は、それぞれ独立して、前記一般式（ＬＣ３）におけるＲＬＣ３１およびＲＬＣ３２と同じ意味を表す。）
ＲＬＣ３１およびＲＬＣ３２は、それぞれ独立して、炭素原子数１〜７のアルキル基、炭素原子数１〜７のアルコキシ基、炭素原子数２〜７のアルケニル基が好ましく、ＲＬＣ３１が炭素原子数１〜７のアルキル基を表し、ＲＬＣ３２が炭素原子数１〜７のアルコキシ基を表すことがより好ましい。
前記一般式（ＬＣ３−ｂ）としては、下記一般式（ＬＣ３−ｂ１）〜一般式（ＬＣ３−ｂ１２）を表すことが好ましく、下記一般式（ＬＣ３−ｂ１）、下記一般式（ＬＣ３−ｂ６）、下記一般式（ＬＣ３−ｂ８）、下記一般式（ＬＣ３−ｂ１１）を表すことがより好ましく、下記一般式（ＬＣ３−ｂ１）および一般式（ＬＣ３−ｂ６）を表すことがさらに好ましく、下記一般式（ＬＣ３−ｂ１）を表すことが最も好ましい。
【０１５４】
【化７２】
2015055685.tif 000074
【０１５５】
（式中、ＲＬＣ３１およびＲＬＣ３２は、それぞれ独立して、前記一般式（ＬＣ３）におけるＲＬＣ３１およびＲＬＣ３２と同じ意味を表す。）
ＲＬＣ３１およびＲＬＣ３２は、それぞれ独立して、炭素原子数１〜７のアルキル基、炭素原子数１〜７のアルコキシ基、炭素原子数２〜７のアルケニル基が好ましく、ＲＬＣ３１が炭素原子数２または３のアルキル基を表し、ＲＬＣ３２が炭素原子数２のアルキル基を表すことがより好ましい。
前記一般式（ＬＣ４）は下記一般式（ＬＣ４−ａ）から一般式（ＬＣ４−ｃ）、前記一般式（ＬＣ５）は下記一般式（ＬＣ５−ａ）から一般式（ＬＣ５−ｃ）
【０１５６】
【化７３】
2015055685.tif 000075
【０１５７】
（式中、ＲＬＣ４１、ＲＬＣ４２およびＸＬＣ４１は、それぞれ独立して、前記一般式（ＬＣ４）におけるＲＬＣ４１、ＲＬＣ４２およびＸＬＣ４１と同じ意味を表し、ＲＬＣ５１およびＲＬＣ５２は、それぞれ独立して、前記一般式（ＬＣ５）におけるＲＬＣ５１およびＲＬＣ５２と同じ意味を表し、ＺＬＣ４ａ１、ＺＬＣ４ｂ１、ＺＬＣ４ｃ１、ＺＬＣ５ａ１、ＺＬＣ５ｂ１およびＺＬＣ５ｃ１は、それぞれ独立して、単結合、−ＣＨ＝ＣＨ−、−Ｃ≡Ｃ−、−ＣＨ２ＣＨ２−、−（ＣＨ２）４−、−ＣＯＯ−、−ＯＣＨ２−、−ＣＨ２Ｏ−、−ＯＣＦ２−またはＣＦ２Ｏ−を表す。）で表される化合物からなる群より選ばれる１種または２種以上の化合物であるのがより好ましい。
ＲＬＣ４１、ＲＬＣ４２、ＲＬＣ５１およびＲＬＣ５２は、それぞれ独立して、炭素原子数１〜７のアルキル基、炭素原子数１〜７のアルコキシ基、炭素原子数２〜７のアルケニル基または炭素原子数２〜７のアルケニルオキシ基を表すことが好ましい。
ＺＬＣ４ａ１〜ＺＬＣ５ｃ１は、それぞれ独立して、単結合、−ＣＨ２Ｏ−、−ＣＯＯ−、−ＯＣＯ−、−ＣＨ２ＣＨ２−を表すことが好ましく、単結合を表すことがより好ましい。
前記一般式（ＬＣ）で表される化合物は、下記一般式（ＬＣ６）
【０１５８】
【化７４】
2015055685.tif 000076
【０１５９】
（式中、ＲＬＣ６１およびＲＬＣ６２は、それぞれ独立して、炭素原子数１〜１５のアルキル基を表し、該アルキル基中の１つまたは２つ以上のＣＨ２基は、酸素原子が直接隣接しないように、−Ｏ−、−ＣＨ＝ＣＨ−、−ＣＯ−、−ＯＣＯ−、−ＣＯＯ−またはＣ≡Ｃ−で置換されていてもよく、該アルキル基中の１つまたは２つ以上の水素原子は、任意にハロゲン置換されていてもよく、ＡＬＣ６１〜ＡＬＣ６３はそれぞれ独立して下記
【０１６０】
【化７５】
2015055685.tif 000077
【０１６１】
（該構造中、シクロヘキシレン基中の１つまたは２つ以上のＣＨ２ＣＨ２基は、−ＣＨ＝ＣＨ−、−ＣＦ２Ｏ−、−ＯＣＦ２−で置換されていてもよく、１，４−フェニレン基中１つまたは２つ以上のＣＨ基は、窒素原子で置換されていてもよい。）のいずれかを表し、ＺＬＣ６１およびＺＬＣ６２は、それぞれ独立して、単結合、−ＣＨ＝ＣＨ−、−Ｃ≡Ｃ−、−ＣＨ２ＣＨ２−、−（ＣＨ２）４−、−ＣＯＯ−、−ＯＣＨ２−、−ＣＨ２Ｏ−、−ＯＣＦ２−またはＣＦ２Ｏ−を表し、ｍｉｉｉ１は０〜３を表す。ただし、前記一般式（ＬＣ１）〜一般式（ＬＣ５）で表される化合物を除く。）で表される化合物を１種または２種以上含有する液晶組成物が好ましい。
ＲＬＣ６１およびＲＬＣ６２は、それぞれ独立して、炭素原子数１〜７のアルキル基、炭素原子数１〜７のアルコキシ基、炭素原子数２〜７のアルケニル基が好ましく、アルケニル基としては下記構造を表すことが最も好ましく、
【０１６２】
【化７６】
2015055685.tif 000078
【０１６３】
（式中、環構造へは右端で結合するものとする。）
ＡＬＣ６１〜ＡＬＣ６３は、それぞれ独立して、下記の構造が好ましく、
【０１６４】
【化７７】
2015055685.tif 000079
【０１６５】
ＺＬＣ６１およびＺＬＣ６２は、それぞれ独立して、単結合、−ＣＨ２ＣＨ２−、−ＣＯＯ−、−ＯＣＨ２−、−ＣＨ２Ｏ−、−ＯＣＦ２−またはＣＦ２Ｏ−が好ましい。
前記一般式（ＬＣ６）は、下記一般式（ＬＣ６−ａ）から一般式（ＬＣ６−ｍ）
【０１６６】
【化７８】
2015055685.tif 000080
【０１６７】
（式中、ＲＬＣ６１およびＲＬＣ６２は、それぞれ独立して、炭素原子数１〜７のアルキル基、炭素原子数１〜７のアルコキシ基、炭素原子数２〜７のアルケニル基または炭素原子数２〜７のアルケニルオキシ基を表す。）で表される化合物からなる群より選ばれる１種または２種以上の化合物であることがより好ましい。
【０１６８】
また、液晶としては、棒状液晶（ネマチック液晶、スメクチック液晶）、円盤状（ディスコティック）液晶、屈曲型液晶（バナナ液晶）、これらにキラリティーが加わった液晶、のいずれであってもよい。
液晶の形状（棒状か、円盤状か、屈曲型か）は、望ましい屈折率異方性を得るために適切に選択される。早い応答性が必要な場合は、液体に近い液晶であるネマチック液晶が好ましく、安定な配向性が必要な場合は、固体に近いスメクチック液晶を使用することが好ましい。キラルな液晶に特有な液晶相を利用することもでき、その場合には、液晶の一部あるいは全部がキラルなものを用いるか、あるいは、液晶とキラルな非液晶を混合すればよい。また、液晶としては、単量体、二量体、三量体以上の多量体（オリゴマー）、高分子（ポリマー）のいずれでもよい。早い応答性が必要な場合には単量体が好ましく、また、安定な配向性が必要な場合は、二量体、三量体以上の多量体（オリゴマー）、高分子（ポリマー）が好ましい。
【０１６９】
光応答性組成物における光応答性物質の割合は、モル比で、０．０１ｍｏｌ％以上３０ｍｏｌ％以下であることが好ましく、０．０５ｍｏｌ％以上１０ｍｏｌ％以下であることがより好ましい。
光応答性組成物における光応答性物質の割合が上記範囲内であれば、光応答性組成物に、閾値以上の光強度を有する光を照射することにより、光応答性物質の配向に伴って、光応答性組成物に含まれる異方性分子を任意の方向に容易に配向させることができる。
なお、ここで、光応答性物質と異方性分子を配向させる任意の方向とは、これらの物質（分子）の長軸方向が光の振動方向に対し平行となる方向である。
【０１７０】
光応答性組成物は、光強度の閾値を低減させるために、オリゴマーおよび／またはポリマーを含有することができる。
この場合、オリゴマーおよび／またはポリマーを光応答組成物に混ぜてもよいし、重合性基を有する低分子化合物を混ぜてから重合させてもよい。
オリゴマーおよび／またはポリマーとしては、特にポリアクリレート、ポリメタクリレート、ポリアクリルアミド、ポリメタクリルアミド、ポリメタクリル酸メチル等が挙げられる。重合度、あるいは液晶性の有無は、光応答性組成物への溶解性を考慮して決めればよい。
【０１７１】
重合性基を有する低分子化合物は液晶性があっても、液晶性がなくてもよいが、液晶性があることが好ましい。なお、液晶性を示すとは、メソゲンと呼ばれる剛直な部位を有し、配向性を示すことをいう。液晶性を示す重合性化合物としては、例えば、Ｈａｎｄｂｏｏｋ ｏｆ Ｌｉｑｕｉｄ Ｃｒｙｓｔａｌｓ（Ｄ．Ｄｅｍｕｓ，Ｊ．Ｗ．Ｇｏｏｄｂｙ，Ｇ．Ｗ．Ｇｒａｙ，Ｈ．Ｗ．Ｓｐｉｅｓｓ，Ｖ．Ｖｉｌｌ編集、Ｗｉｌｅｙ−ＶＣＨ社発行、１９９８年）、季刊化学総説Ｎｏ．２２、液晶の化学（日本化学会編、１９９４年）、あるいは、特開平７−２９４７３５号公報、特開平８−３１１１号公報、特開平８−２９６１８号公報、特開平１１−８００９０号公報、特開平１１−１４８０７９号公報、特開２０００−１７８２３３号公報、特開２００２−３０８８３１号公報、特開２００２−１４５８３０号公報に記載されているような、１，４−フェニレン基、１，４−シクロヘキシレン基等の構造が複数繋がったメソゲンと呼ばれる剛直な部位と、（メタ）アクリロイルオキシ基、ビニルオキシ基、エポキシ基といった重合性官能基とを有する棒状重合性液晶化合物、あるいは、特開２００４−２３７３号公報、特開２００４−９９４４６号公報に記載されているようなマレイミド基を有する棒状重合性液晶化合物、あるいは、特開２００４−１４９５２２号公報に記載されているようなアリルエーテル基を有する棒状重号性液晶化合物、あるいは、例えば、Ｈａｎｄｂｏｏｋ  ｏｆ Ｌｉｑｕｉｄ  Ｃｒｙｓｔａｌｓ（Ｄ．Ｄｅｍｕｓ，Ｊ．Ｗ．Ｇｏｏｄｂｙ，Ｇ．Ｗ．Ｇｒａｙ，Ｈ．Ｗ．Ｓｐｉｅｓｓ，Ｖ．Ｖｉｌｌ編集、Ｗｉｌｅｙ−ＶＣＨ社発行、１９９８年）、季刊化学総説Ｎｏ．２２、液晶の化学（日本化学会編、１９９４年）や、特開平０７−１４６４０９号公報に記載されているディスコティック重合性化合物が挙げられる。
【０１７２】
光応答性組成物におけるオリゴマーおよび／またはポリマーの含有量の合計は、０．１ｍｏｌ％以上、１５ｍｏｌ％以下であることが好ましく、２ｍｏｌ％以上、１３ｍｏｌ％以下であることがより好ましく、５ｍｏｌ／Ｌｍｏｌ％以上、１１ｍｏｌ／Ｌ以下％以下であることがさらに好ましい。
光応答性組成物におけるオリゴマーおよび／またはポリマーの含有量が上記範囲内であれば、光の光強度の閾値を低減することができる。
【０１７３】
光応答性組成物にオリゴマーを添加する場合において、重合開始剤が存在しない場合でも重合は進行するが、重合を促進するために重合開始剤を含有していてもよい。重合開始剤としては、ベンゾインエーテル類、ベンゾフェノン類、アセトフェノン類、ベンジルケタール類、アシルフォスフィンオキサイド類等が挙げられる。
【０１７４】
このような構成の光応答性組成物が配向するために必要な光強度の閾値（最低値）は、照射する光強度をより小さくするためには、１０Ｗ／ｃｍ２以下であることが好ましく、５Ｗ／ｃｍ２以下であることがより好ましく、１Ｗ／ｃｍ２以下であることがさらに好ましい。また、特定の光強度において配向するように制御するためには、必要とする光強度の閾値が特定の範囲となるように調節することが好ましい。
なお、光応答性組成物が配向するために必要な光強度の閾値とは、光応答性物質が配向し、それに伴って、異方性分子を配向するために必要な光強度の最低値のことである。
すなわち、本発明における光応答性組成物では、光照射により、光応答性物質が配向するのに伴って、異方性分子が配向する。
【０１７５】
また、本発明の光学素子における光応答性組成物を含有する層の厚みは、３μｍ以上であることが好ましく、１０μｍ以上であることがより好ましく、１００μｍ以上であることがさらに好ましい。
光応答性組成物を含有する層の厚みが上記範囲内であれば、光応答性組成物を配向させるために必要な光強度の閾値を低くすることができる。
【０１７６】
本発明の光学素子は、光応答性組成物に光が照射されると、光応答性組成物に含まれる光応答性物質が、その長軸方向が光の振動方向に対し平行となるように配向し、それに伴って、異方性分子が、その長軸方向が光の振動方向に対し平行となるように配向するため、異方性分子（液晶）の複屈折を利用して光の透過光量を制御する液晶表示素子等に適用される。
液晶表示素子としては、ＡＭ−ＬＣＤ（アクティブマトリックス液晶表示素子）、ＴＮ（ツイステッド・ネマチック液晶表示素子）、ＳＴＮ−ＬＣＤ（超ねじれネマチック液晶表示素子）、ＯＣＢ−ＬＣＤ、ＩＰＳ−ＬＣＤ（インプレーンスイッチング液晶表示素子）およびＦＦＳ（フリンジフィールドスイッチングモードの液晶表示素子）に有用であるが、アクティブマトリクスアドレス装置を有するＡＭ−ＬＣＤに特に有用であり、透過型あるいは反射型の液晶表示素子に用いることができる。
【０１７７】
光学素子が液晶表示素子１０の場合、液晶表示素子１０に使用される液晶セルの２枚の基板はガラスまたはプラスチックのような柔軟性をもつ透明な材料を用いることができる。また、２枚の基板の一方はシリコン等の不透明な材料でもよい。透明電極層を有する透明基板は、例えば、ガラス板等の透明基板上にインジウムスズオキシド（ＩＴＯ）をスパッタリングすることにより得ることができる。
カラーフィルターは、例えば、顔料分散法、印刷法、電着法または、染色法等によって作製することができる。顔料分散法によるカラーフィルターの作製方法を一例に説明すると、カラーフィルター用の硬化性着色組成物を、該透明基板上に塗布し、パターニング処理を施し、そして加熱または光照射により硬化させる。この工程を、赤、緑、青の３色についてそれぞれ行うことで、カラーフィルター用の画素部を作製することができる。その他、該基板上に、ＴＦＴ、薄膜ダイオード、金属絶縁体金属比抵抗素子等の能動素子を設けた画素電極を設置してもよい。
【０１７８】
また、前記基板を、透明電極層が内側となるように対向させて、スペーサーを介して、基板の間隔を調整してもよい。このときは、得られる液晶層の厚さが３μｍ以上であることが好ましく、１０μｍ以上であることがより好ましく、１００μｍ以上であることがさらに好ましい。偏光板を使用する場合は、コントラストが最大になるように液晶の屈折率異方性Δｎとセル厚ｄとの積を調整することが好ましい。また、２枚の偏光板がある場合は、各偏光板の偏光軸を調整して視野角やコントラストが良好になるように調整することもできる。さらに、視野角を広げるための位相差フィルムも使用することもできる。スペーサーとしては、例えば、ガラス粒子、プラスチック粒子、アルミナ粒子、フォトレジスト材料等からなる柱状スペーサー等が挙げられる。その後、エポキシ系熱硬化性組成物等のシール剤を、液晶注入口を設けた形で該基板にスクリーン印刷し、該基板同士を貼り合わせ、加熱し、シール剤を熱硬化させる。
【０１７９】
また、光学素子が液晶表示素子１０の場合、光応答性組成物は、第一の基板（図１において、例えば、基板１１）側では、第一の基板面（図１において、基板１１における基板１２と対向する面１１ａ）に対して平行に配向し、第二の基板（図１において、例えば、基板１２）側では、第二の基板面（図１において、基板１２における基板１１と対向する面１２ａ）に対して垂直に配向していることが好ましい。
このように、第一の基板側と、第二の基板側とにおいて、光応答性組成物の配向する方向を異ならせることにより、光応答性組成物を配向させるために必要な光強度の閾値を低くすることができる。
【０１８０】
本発明の光学素子によれば、応答する光強度に閾値を有する光応答性物質と、異方性分子とを含有する光応答性組成物に、光応答性物質が応答する閾値以上の光強度を有する光を照射することにより光応答性組成物に含まれる光応答性物質が配向し、それに伴って、異方性分子が配向するので、異方性分子が配向するために必要な光強度の閾値を低くすることができる。
【０１８１】
［光学素子の製造方法］
本発明の光学素子の製造方法は、前記の本発明の光学素子を製造する方法であって、応答する光強度に閾値を有する光応答性物質と、異方性分子とを含有する光応答性組成物に、閾値以上の光強度を有する光を照射することにより、光応答性組成物を配向させる工程を有する方法である。
【０１８２】
光応答性物質と異方性分子としては、前記の本発明の光学素子に用いられるものと同様のものが用いられる。
【０１８３】
また、光応答性組成物には、前記の本発明の光学素子と同様に、オリゴマーおよび／またはポリマーをさらに含有させることができる。
【０１８４】
本発明の光学素子の製造方法では、まず、２枚の基板間に光応答性組成物を挟持させる。
２枚の基板間に光応答性組成物を挟持させる方法は、通常の真空注入法または滴下注入（ＯＤＦ：Ｏｎｅ  Ｄｒｏｐ  Ｆｉｌｌ）法等を用いることができる。
【０１８５】
２枚の基板間に光応答性組成物を挟持させた後、光応答性組成物に、光応答性組成物に含まれる光応答性物質を配向させるために必要な光強度の閾値以上の光強度を有する光を照射して、光応答性物質を、その長軸方向が光の振動方向に対し平行となるように配向させることによって、異方性分子を、その長軸方向が光の振動方向に対し平行となるように配向させる。
【０１８６】
また、光応答性組成物にオリゴマーが含まれる場合、光応答性組成物に照射した光により、そのオリゴマーを重合させることが好ましい。
【０１８７】
また、光応答性組成物に光を照射する場合、光応答性組成物に照射する光を、光応答性組成物を含有する層の法線方向に対して角度をつけて照射することが好ましく、その角度を、光応答性組成物を含有する層の法線方向に対して０度以上１５度以下とすることがより好ましく、０度以上１０度以下とすることがさらに好ましい。
光応答性組成物に照射する光を、光応答性組成物を含有する層の法線方向に対して角度をつけて照射することにより、例えば、光照射前に、光応答性物質が、その長軸方向を光の振動方向に対し垂直になるように配向している場合にも、光応答性物質の長軸方向に対して、斜め方向から光を照射することができる。これにより、効率的に、光応答性物質を、その長軸方向が光の振動方向に対し平行になるように配向させることができる。さらに、光応答性組成物に光を照射する際、光応答性組成物を含有する層の法線方向に対する角度を１０度以下とすることにより、より効率的に、光応答性物質を、その長軸方向が光の振動方向に対し平行になるように配向させることができる。
【０１８８】
光応答性組成物に光を照射するときの温度は、光応答性組成物に含まれる異方性分子が液晶である場合、その液晶状態が保持される温度範囲内であることが好ましい。室温に近い温度、即ち、典型的には１５〜３５℃での温度で光を照射することが好ましい。
光応答性組成物に照射する光を発生させる光源としては、メタルハライドランプ、高圧水銀ランプ、超高圧水銀ランプ等を用いることができる。
また、光応答性組成物に照射する光の強度は、光応答性組成物に含まれる光応答性物質が、その長軸方向を光の振動方向に対し平行に配向するのに必要とされる光強度の閾値（光強度の最低値）以上であり、１０Ｗ／ｃｍ２以下であることが好ましく、５Ｗ／ｃｍ２以下であることがより好ましく、１Ｗ／ｃｍ２以下であることがさらに好ましい。
また、光を照射する時間は、照射する光の強度により適宜選択されるが、１０秒から３６００秒が好ましく、１０秒から６００秒がより好ましい。
【０１８９】
また、前記の光学素子が液晶表示素子１０の場合、光応答性組成物を、第一の基板（図１において、例えば、基板１１）側では、第一の基板面（図１において、基板１１における基板１２と対向する面１１ａ）に対して平行に配向させ、第二の基板（図１において、例えば、基板１２）側では、第二の基板面（図１において、基板１２における基板１１と対向する面１２ａ）に対して垂直に配向させた後、光応答性組成物に閾値以上の光強度を有する光を照射することが好ましい。
このように、第一の基板側と、第二の基板側とにおいて、光応答性組成物の配向する方向を異ならせることにより、光応答性組成物に含まれる異方性分子を配向させるために必要な光強度の閾値を低くすることができる。
【０１９０】
本発明の光学素子の製造方法によれば、応答する光強度に閾値を有する光応答性物質と、異方性分子とを含有する光応答性組成物に、閾値以上の光強度を有する光を照射することにより、異方性分子を配向させるので、異方性分子が配向する光強度の閾値を低くすることができる。
【実施例】
【０１９１】
以下、実施例を挙げて本発明をさらに詳述するが、本発明はこれらの実施例に限定されるものではない。
【０１９２】
〔実施例１〕
下記式（ＩＩ）
【０１９３】
【化７９】
2015055685.tif 000081
【０１９４】
で表される化合物と、下記式（ＩＩＩ）で表され、重合部位として、シアノビフェニル骨格を有するアクリレートモノマー（Ａ４ＣＢ）とをモル比で、８７／１３となるように混合し、組成物（Ａ−１）を調製した。
【０１９５】
【化８０】
2015055685.tif 000082
【０１９６】
この組成物（Ａ−１）９９．４ｍｏｌ％と、下記式（ＩＶ）で表される光応答性物質（オリゴチオフェンＴＲ５、メルク社製）０．１ｍｏｌ％と、紫外域にのみ吸収をもつ光重合開始剤（商品名：Ｉｒｇａｃｕｒｅ６５１、長瀬産業社製）０．５ｍｏｌ％とを加えて、重合用試料を調製した。
【０１９７】
【化８１】
2015055685.tif 000083
【０１９８】
次いで、シランカップリング剤により垂直配向処理を施した、２枚のガラス基板を、配向処理が施された面が内側になるように貼り合わせて、厚さ（セルギャップ）１００μｍのガラスセルを作製した。
次いで、このガラスセル内（２枚のガラス基板の間）に、調製した重合用試料を封入し、室温（２５℃）で光重合した。
光重合は、高圧水銀灯の波長３６６ｎｍの輝線をフィルターで取り出し、光強度１．０ｍＷ／ｃｍ２の光を１時間照射することにより行った。
光重合後、７０℃から室温（２５℃）まで徐冷し、実施例１の試料１−１を得た。
【０１９９】
試料１−１を偏光顕微鏡（商品名：Ｏｌｙｍｐｕｓ  ＢＸ５０、オリンパス社製）で観察したところ、コノスコープ像においては十字のアイソジャイヤが、オルソスコープ像においては暗視野が確認できた。したがって、色素を含む高分子安定化液晶においては分子配向がガラス基板に対して垂直なホメオトロピック配向であることが分った。
【０２００】
また、試料１−１の偏光吸収スペクトル測定を行い、ホメオトロピックセルの紫外可視吸収スペクトルを測定した。試料１−１では、分子が垂直配向しているので、波長４８８ｎｍの光に対して鉛直方向および水平方向の偏光に対して、色素分子に由来する０．１５程度の吸光度を持つことが分かった。
【０２０１】
次に、分子配向秩序度を見積もるために、ポリイミド配向膜をラビング処理したガラス基板を２枚用意し、前記の重合用試料を用いて、ラビング方向がアンチパラレルになるように貼りあわせてホモジニアスセル（実施例１の試料１−２）を作製し、各サンプルのオーダーパラメーターを算出した。なお、オーダーパラメーター（Ｓ）は、各サンプルの紫外可視吸収スペクトルを測定し、ラビング方向と平行な方向の吸光度をＡ０、ラビング方向と垂直な方向の吸光度をＡ９０として測定した吸光度から、Ｓ＝（Ａ０−Ａ９０）／（Ａ０＋２Ａ９０）の式により求めた。
光重合により作製した高分子安定化液晶を含む試料１−２は、下記比較例１の試料と比べて、色素分子のオーダーパラメーターが減少することが明らかとなった。したがって、ホメオトロピック配向セル中においても、高分子安定化液晶を含む試料においては色素分子の配向度が低下している可能性があると考えられる。
【０２０２】
また、光応答挙動の測定を行った。
この観察には、ポンプ光として、ビーム径２．０ｍｍ、波長４８８ｎｍのＡｒ+レーザーを用いた。そのポンプ光を、グラントムソンプリズムを用いて垂直Ｖｅｒｔｉｃａｌ偏光とし、焦点距離１５ｃｍのレンズで集光して、試料１−１に照射し、試料１−１を透過した光をスクリーンに投影し観察した。
【０２０３】
ここで、測定の原理を説明する。
液晶に強度分布がガウシアン型である光を入射した場合、閾値より小さい光強度で分子は配向変化せず、入射光がそのまま透過する。しかし、閾値以上の強度をもつ光を照射すると、光強度に依存して液晶の分子配向が変化し、ガウシアン型の屈折率勾配が形成される。ここで、液晶はレンズとしての役割を果たすため、入射した光自体が作り出した屈折率勾配によって位相変調し、自己収束効果および自己位相変調効果が現れる。したがって、液晶を透過した光は、位相の異なる光が干渉し、このような干渉縞を示す。ここでは、サンプルを透過したポンプ光が形成する干渉縞を遠方のスクリーンに投影して観察を行なった。
その結果、ポンプ光強度が閾値を超えると、干渉縞が発生し、その数は急激に増大することが分った。また、光強度を下げると可逆的に干渉縞の本数が減少し、消失した。
また、光強度に対して干渉縞の本数の増加が急峻なことから、非線形性が大きく向上していることが分かった。
【０２０４】
また、試料１−１について、ビームプロファイラーを用いて、１つ目の干渉縞が出現する光強度を測定し、試料１−１に１つ目の干渉縞が出現する光強度の閾値（最低値）を詳細に調べたところ、４．６Ｗ／ｃｍ２であり、下記比較例１の結果に比べて大きく低下することが分った。
【０２０５】
ここで、光強度の閾値が低下した理由に関して系の違いに着目すると、以下の２つの理由が考えられる。
（１）室温でネマチック液晶相を示すホスト液晶に結晶性のモノマーあるいは固体性のポリマーが混ざることによる、粘性の増加が考えられる。その結果、垂直配向セル中での基板表面の配向規制力が弱まり、より小さな光電場に対しても応答を示した可能性がある。
（２）光重合によって高分子安定化液晶中の色素分子のオーダーパラメーターが減少していることが考えられる。したがって、色素分子に働く光電場からのトルクが増大し、配向変化効率が向上した可能性も考えられる。
【０２０６】
次に、粘性の増大による配向規制力の減少を定量的に評価するために、ＩＴＯ電極付きのガラス基板を２枚用意し、前記の重合用試料を用いて、ホモジニアスセル（実施例１の試料１−３）を作製した。
ホモジニアスセルに電圧を印加すると、液晶がホメオトロピック配向するため、ラビング方向に対して４５度をなす偏光子と検光子から光は透過しない。一方、ホモジニアスセルに対する電圧の印加を止めると、配向膜の影響により初期のホモジニアス配向へ戻るため、光が透過する。
そこで、プローブ光の透過光量変化を、電圧印加を止めた直後から初期状態へ戻るまで１ｍｓ毎に測定した。その結果、緩和時間を比較すると高分子安定化液晶を含む試料１−３では、緩和時間が顕著に増加し、粘性の増加に伴いセル中の配向規制力が減少していることが分った。これは、高分子安定化液晶を含む試料１−３では、配向規制力が弱まり、光電場と色素分子が相互作用する際の閾値が減少すると解釈できる。
【０２０７】
そこで、より厚みの大きいセルを作製し、光照射を行うことにより、膜厚方向への配向規制力を弱めることにより、光応答性をさらに向上できるかどうかを確認した。
その結果、分子を垂直配向させた、厚さ１００μｍ、２００μｍ、４００μｍのセルに光を照射したところ、等しい複屈折を誘起するために必要な光強度は減少することが分った。その結果、厚さを４倍（４００μｍ）にすることにより、光強度の閾値が２．３Ｗ／ｃｍ２になった。
【０２０８】
光強度の閾値が低下したもう１つの理由としては、光重合によって高分子安定化液晶における色素のオーダーパラメーターが減少したことが挙げられる。すなわち、色素分子の初期配向が光電場に対して垂直な配向から僅かに乱れることにより、光電場とチルトした色素分子が相互作用しやすくなり、非線形光学的分子配向変化のトリガーとなる色素分子の光分子配向変化がより低い光強度で誘起されると考えられる。
【０２０９】
そこで、色素分子の初期チルト角が配向変化効率に及ぼす影響について定量的に評価した。
厚さ１００μｍの試料１−１を入射光の偏波面と平行に傾けた状態で、この試料１−１に光を照射し、光応答性の入射角依存性を検討した。試料１−１を傾ける角度を増大させることにより、光強度の閾値が大幅に減少する結果が得られた。特に、試料１−１を傾ける角度が１〜１０度の範囲においては、試料１−１の吸光度がほとんど変化しないにもかかわらず、光強度の閾値は著しく低下し、１．５Ｗ／ｃｍ２になった。
【０２１０】
試料１−１を傾ける角度が０度のときには、入射光の電場方向に対して分子は垂直に配向している。発生する２方向のトルクが互いに打ち消し合うため、一軸配向を誘起するには高い光強度が必要である。一方、試料１−１を僅かに傾けることにより、光電場と傾いた色素分子が相互作用しやすくなるとともに、分子配向方向が一方向に規定されるので、色素分子の分子配向変化がより低い光強度で誘起されると考えられる。
【０２１１】
以上の結果から、分子を垂直配向させた厚さと、入射光の偏波面と平行方向に対する試料の傾け角度とを最適化することにより、より低い光強度で分子配向を誘起できると考えられる。
そこで、分子を垂直配向させた厚さを４００μｍとした、高分子安定化液晶を含む試料を、入射光の偏波面と平行方向に対して傾けた状態で、その試料に光を照射し、光強度の閾値を調べたところ、光強度の閾値は９００ｍＷ／ｃｍ２であった。
【０２１２】
〔比較例１〕
実施例１で調製した重合用試料に変えて、上記式（ＩＩ）で表される化合物に、上記式（ＩＶ）で表される光応答性物質を０．１ｍｏｌ％を加えて調製した試料を用いた以外は実施例１と同様にしてセルを作製し、比較例１の試料１’−１を得た。
試料１’−１を実施例１と同様にして偏光顕微鏡で観察したところ、コノスコープ像においては十字のアイソジャイヤが、オルソスコープ像においては暗視野が確認できた。
また、試料１−１の偏光吸収スペクトル測定を行った。試料１’−１では、分子が垂直配向しているので、波長４８８ｎｍの光に対して鉛直方向および水平方向の偏光に対して、色素分子に由来する０．１４程度の吸収を持つことが分かった。
また、分子配向秩序度を見積もるために、実施例１と同様にしてホモジニアスセル（比較例１の試料１’−２）を作製し、各サンプルのオーダーパラメーターを算出したところ、実施例１の試料と比べて、色素分子のオーダーパラメーターが減少しなかった。
また、実施例１と同様にして、光強度を、ビームプロファイラーを用いて、１つ目の干渉縞が出現する光強度を測定し、試料１’−１に１つ目の干渉縞が出現する光強度の閾値（最低値）を詳細に調べたところ、２８Ｗ／ｃｍ２であった。
【０２１３】
〔実施例２〕
上記式（ＩＩ）で表される化合物と、上記式（ＩＩＩ）で表され、重合部位として、シアノビフェニル骨格を有するアクリレートモノマー（Ａ４ＣＢ）とをモル比で、９０／１０となるように混合し、組成物（Ｂ−１）を調製した。
【０２１４】
この組成物（Ｂ−１）９９．４ｍｏｌ％と、上記式（ＩＶ）で表される光応答性物質（オリゴチオフェンＴＲ５、メルク社製）０．１ｍｏｌ％と、紫外域にのみ吸収をもつ光重合開始剤（商品名：Ｉｒｇａｃｕｒｅ６５１、長瀬産業社製）０．５ｍｏｌ％とを加えて、重合用試料を調製した。
【０２１５】
次いで、シランカップリング剤により垂直配向処理を施したガラス基板と、ポリイミド配向膜により水平配向処理を施したガラス基板とを、配向処理が施された面が内側になるように貼り合わせて、厚さ（セルギャップ）１００μｍのガラスセルを作製した。
次いで、このガラスセル内（２枚のガラス基板の間）に、調製した重合用試料を封入し、室温（２５℃）で光重合した。
光重合は、高圧水銀灯の波長３６６ｎｍの輝線をフィルターで取り出し、光強度１．０ｍＷ／ｃｍ２の光を１時間照射することにより行った。
光重合後、７０℃から室温（２５℃）まで徐冷し、ハイブリッド配向した実施例２の試料２−１を得た。
【０２１６】
この試料２−１のホメオトロピック配向処理基板側から、偏光方向がホモジニアス配向処理方向と平行となるように、ポンプ光として、ビーム径２．０ｍｍ、波長４８８ｎｍのＡｒ＋レーザー光を照射し、実施例１と同様にして、光応答挙動の測定を行った。
その結果、重合用試料が応答（配向）する光強度の閾値が０．５７Ｗ／ｃｍ２と、非常に低いものであることがわかった。すなわち、垂直配向処理を施したガラス基板と水平配向処理を施したガラス基板とを用いたハイブリッド配向のセルは、光強度の閾値を低減する効果があることがわかった。
【０２１７】
〔実施例３〕
下記式（ＬＣ−７）
【０２１８】
【化８２】
2015055685.tif 000084
【０２１９】
で表される化合物と、上記式（ＩＩＩ）で表され、重合部位として、シアノビフェニル骨格を有するアクリレートモノマー（Ａ４ＣＢ）とをモル比で、８７／１３となるように混合し、組成物（Ｃ−１）を調製した。
実施例１で調製した組成物（Ａ−１）に変えて、組成物（Ｃ−１）を用いた以外は実施例１と同様にしてセルを作製し、実施例３の試料３−１を得た。
【０２２０】
試料３−１を、実施例１と同様にして偏光顕微鏡で観察したところ、コノスコープ像においては十字のアイソジャイヤが、オルソスコープ像においては暗視野が確認できた。
【０２２１】
また、試料３−１の偏光吸収スペクトル測定を行った。試料３−１では、分子が垂直配向しているので、波長４８８ｎｍの光に対して鉛直方向および水平方向の偏光に対して、色素分子に由来する０．１５程度の吸収を持つことが分かった。
【０２２２】
次に、分子配向秩序度を見積もるために、ポリイミド配向膜をラビング処理したガラス基板を２枚用意し、前記の組成物（Ｃ−１）を用いて、ホモジニアスセル（実施例３の試料３−２）を作製し、各サンプルのオーダーパラメーターを算出したところ、試料３−２は、比較例１の試料と比べて、色素分子のオーダーパラメーターが減少することが明らかとなった。
【０２２３】
また、試料３−１について、ビームプロファイラーを用いて、１つ目の干渉縞が出現する光強度を測定し、試料３−１の光強度の閾値を詳細に調べたところ、４．３Ｗ／ｃｍ２であった。
【０２２４】
次に、粘性の増大による配向規制力の減少を定量的に評価するために、ＩＴＯ電極付きのガラス基板を２枚用意し、前記の重合用試料を用いて、ホモジニアスセル（実施例３の試料３−３）を作製した。
試料３−３について、プローブ光の透過光量変化を、電圧印加を止めた直後から初期状態へ戻るまで１ｍｓ毎に測定した。その結果、緩和時間を比較すると高分子安定化液晶を含む試料３−３では、緩和時間が顕著に増加し、粘性の増加に伴いセル中の配向規制力が減少していることが分った。
【０２２５】
〔実施例〕
上記式（ＩＩ）で表される化合物と、上記式（ＩＩＩ）で表され、重合部位として、シアノビフェニル骨格を有するアクリレートモノマー（Ａ４ＣＢ）とをモル比で、１００／０（比較例１）、９８／２、９６／４、９４／６、９３／７、９２／８、９１／９、９０／１０、８９／１１、８７／１３となるように混合し、組成物（Ｉ−１）〜（Ｉ−１０）を調製した。
この組成物（Ｉ−１）〜（Ｉ−１０）に、上記式（ＩＶ）で表される光応答性物質（オリゴチオフェンＴＲ５、メルク社製）０．１ｍｏｌ％と、紫外域にのみ吸収をもつ光重合開始剤（商品名：Ｉｒｇａｃｕｒｅ６５１、長瀬産業社製）０．５ｍｏｌ％とを加えて、組成物（Ｉ−１１）〜（Ｉ−２０）を調製した。
【０２２６】
次いで、シランカップリング剤により垂直配向処理を施した、２枚のガラス基板を貼り合わせて、厚さ（セルギャップ）１００μｍのガラスセルを作製した。
次いで、このガラスセル内（２枚のガラス基板の間）に、調製した組成物（Ｉ−１１）〜（Ｉ−２０）を封入し、室温（２５℃）で光を照射した。
光の照射は、高圧水銀灯の波長３６６ｎｍの輝線をフィルターで取り出し、光強度１．０ｍＷ／ｃｍ２の光を１時間照射することにより行った。
光の照射後、７０℃から室温（２５℃）まで徐冷し、実験例の試料４−１〜４−１０を得た。
【０２２７】
試料４−１〜４−１０を実施例１と同様にして、光応答挙動の測定を行った。結果を、図２〜図４に示す。なお、図２は、レーザー光の強度（光強度）と、干渉縞の数との関係を示すグラフである。また、図３は、Ａ４ＣＢの含有量と、干渉縞の数が急激に増加する光強度（光強度の閾値）との関係を示すグラフである。また、図４は、Ａ４ＣＢの含有量と、干渉縞の最大数との関係を示すグラフである。
【０２２８】
図２および図４の結果から、Ａ４ＣＢの含有量を変えることにより、干渉縞の数が変わることが分った。すなわち、Ａ４ＣＢの含有量を変えることにより、組成物（Ｉ−１１）〜（Ｉ−２０）が配向する光強度の閾値が変化することが分った。
また、図３の結果から、Ａ４ＣＢの含有量が増加することにより、組成物（Ｉ−１１）〜（Ｉ−２０）が配向する光強度の閾値が低くなる傾向にあることが分った。
また、図４の結果から、Ａ４ＣＢの含有量が増加することにより、干渉縞の数が多くなることが分った。
【０２２９】
以上の結果から、高分子安定化液晶を用いることにより、実施例１〜３の試料は、比較例１の試料と比較して、光強度の閾値を低下させることができた。また、分子を垂直配向させた厚さを増大させ、初期の配向規制力を弱めることにより、実施例１〜３の試料は、比較例１の試料と比較して、光強度の閾値を低下させることができた。さらに、入射光の偏波面と平行方向に対して、試料を僅かに傾けて、色素の初期配向を電場に対して傾けることにより、実施例１〜３の試料は、比較例１の試料と比較して、光強度の閾値を低下させることができた。また、これらの要素を掛け合わせると、実施例１〜３の試料は、比較例１の試料と比較して、光強度の閾値をさらに低下させることができた。
【産業上の利用可能性】
【０２３０】
本発明は、例えば、液晶表示素子およびその製造方法として利用することができる。
【符号の説明】
【０２３１】
１０・・・液晶表示素子、１１，１２・・・基板、１３・・・光応答性物質、１４・・・異方性分子、１５・・・光応答性組成物。
【図１】
2015055685.tif 000085
【図２】
2015055685.tif 000086
【図３】
2015055685.tif 000087
【図４】
2015055685.tif 000088